(57)【特許請求の範囲】
【請求項１】
少なくとも一部が水と接触した形態で用いられた際に、前記水を介した反応により機能を発揮する機能性シートであって、
前記機能性シートは、機能性成分を含有する単位シートを複数枚含む積層体であり、
前記機能性シートは、前記機能性成分が、前記機能性シートに浸入する前記水を介した反応により、前記機能を発揮し、
複数枚の前記単位シートのうちの少なくとも１枚は、炭酸ガス発生シートであり、
前記炭酸ガス発生シートは、炭酸塩を含有する炭酸塩層と酸を含有する酸層とを備える
ことを特徴とする機能性シート。
【請求項２】
前記炭酸塩層と前記酸層との間に吸水性シートを備え、
前記炭酸塩層および前記酸層は、前記吸水性シートの表面に炭酸塩粒子または酸粒子と熱融着性樹脂との混合物を配置して
熱により前記熱融着性樹脂を溶融することにより得られたものであることを特徴とする請求項１に記載の機能性シート。
【請求項３】
前記炭酸塩層および前記酸層のうちの少なくとも一方は、吸水性材料を含有することを特徴とする請求項１または２に記載の機能性シート。
【請求項４】
前記熱融着性樹脂は、粒子状の熱融着性樹脂、繊維状の熱融着性樹脂、およびこれらの混合物からなる群から選択される樹脂を含むことを特徴とする請求項２または３のいずれか一項に記載の機能性シート。
【請求項５】
前記炭酸塩層と前記酸層とは隣接しており、
前記炭酸塩層および前記酸層のうちの少なくとも一方は、吸水性材料を含有することを特徴とする請求項１に記載の機能性シート。
【請求項６】
前記炭酸塩層および前記酸層の両方が前記吸水性材料を含むことを特徴とする請求項５に記載の機能性シート。
【請求項７】
前記炭酸塩層および前記酸層のうちの少なくとも一方は、熱融着性樹脂を含有し、前記熱融着性樹脂は、粒子状の熱融着性樹脂、繊維状の熱融着性樹脂、およびこれらの混合物からなる群から選択される樹脂を含むことを特徴とする請求項５または６に記載の機能性シート。
【請求項８】
複数枚の前記単位シートのうちの少なくとも１枚は、炭酸塩を含有する炭酸塩シートであり、前記機能性シートは、前記水に溶解された酸と反応して炭酸ガスを発生することを
特徴とする請求項１から７のいずれか一項に記載の機能性シート。
【請求項９】
複数枚の前記単位シートのうちの少なくとも１枚は、酸を含有する酸シートであり、前記機能性シートは、前記水に溶解された炭酸塩と反応して炭酸ガスを発生することを特徴とする請求項１から８のいずれか一項に記載の機能性シート。
【請求項１０】
複数枚の前記単位シートのうちの少なくとも１枚は、シクロデキストリンに包接された形態の前記機能性成分を含有することを特徴とする請求項１から９のいずれか一項に記載の機能性シート。
【請求項１１】
複数枚の前記単位シートのうちの少なくとも１枚は、水溶性材料で被覆された形態の前記機能性成分を含有することを特徴とする請求項１から１０のいずれか一項に記載の機能性シート。
【請求項１２】
前記機能性シートは、前記機能性シートの全質量を基準にして、吸水性材料を５質量％以上の量で含み、撥水性材料を５質量％以上の量で含むことを特徴とする請求項１から１１のいずれか一項に記載の機能性シート。
【請求項１３】
請求項１から１２のいずれか一項に記載の機能性シートと、
前記機能性シートの少なくとも一部に接触させるための前記水を収容する容器と、
を備える機能性シートキット。
【請求項１４】
前記水は含水ゲルの形態で前記容器に収容されていることを特徴とする請求項１３に記載の機能性シートキット。
【請求項１５】
前記容器はスポンジまたは不織布を含むことを特徴とする請求項１３または１４に記載の機能性シートキット。
【請求項１６】
前記水には、炭酸塩および酸のうちの一方が溶解されていることを特徴とする、請求項１３から１５のいずれか一項に記載の機能性シートキット。
【発明の詳細な説明】
【技術分野】
【０００１】
本発明は、水との接触により機能を発揮する機能性シートに関し、特に、水吸い上げ型の機能性シート、およびこれを含む機能性シートキットに関する。本発明の機能性シートは、虫誘引剤、嫌気環境形成材、麻酔剤、疲労回復材料、芳香剤基材、虫忌避剤、抗菌・抗ウイルス性シートのような、農業用資材、実験資材、化粧品、医薬部材品、医薬品、清掃用品、雑貨等の分野において好ましく使用されることができる。
【背景技術】
【０００２】
機能性シートの１つの例として、炭酸塩と酸の反応により炭酸ガスを発生する炭酸ガス発生シートがある。例えば特許文献１は、通水通気性不織布と、炭酸水素ナトリウムと、粗目の不織布と、クエン酸またはクエン酸二水素ナトリウムと、通水通気性不織布と、をこの順に積層して得られる５層構造のシート状パック材を開示している。特許文献１の構成において、使用者がシート状パック材に化粧水等の水を含浸させると、水は通水通気性不織布を通して炭酸水素ナトリウムとクエン酸またはクエン酸二水素ナトリウムとに供給される。炭酸水素ナトリウムおよびクエン酸またはクエン酸二水素ナトリウムは、いずれもが水に溶解する。そして、溶解した溶液が粗目の不織布を通して接触し、反応を開始して炭酸ガスを発生する。
【０００３】
また、機能性シートの別の例として、抗菌剤や虫忌避剤等の機能性成分を含有するシートがある。例えば特許文献２は、抗菌剤または虫忌避剤を添加したシクロデキストリン溶液を、紙や不織布等の基材表面に、スプレーまたは刷毛塗り等の手段によって塗布し乾燥することによって得られる、機能性シートを開示している。この機能性シートは、食品のラッピングや保存容器の内面などに使用されることができ、水と接触すると機能性成分が放出される。
【先行技術文献】
【特許文献】
【０００４】
【特許文献１】特開２０１４−６５７０７号公報
【特許文献２】特開２００２−２９９０１号公報
【発明の概要】
【発明が解決しようとする課題】
【０００５】
機能性シートの用途によって、機能が比較的短い時間に集中的に発揮されることが好ましい場合もあれば、機能が長時間にわたって持続的に発揮されることが好ましい場合もある。例えば、特許文献１では、シート状パック材の炭酸ガスの発生時間を持続させる目的で、炭酸水素ナトリウム、およびクエン酸またはクエン酸二水素ナトリウムのうちのいずれか一方が配合される層に、水溶性のカルボキシメチルセルロース（ＣＭＣ）を混合配合している。しかしながら、ＣＭＣを配合することによる炭酸ガス発生時間の延長効果は限定的である。そのため、別の構成により機能発揮を持続させることへの要求がある。
【０００６】
本発明の目的は、機能発揮の持続効果に優れた機能性シートおよびこれを含む機能性シートキットを提供することにある。
【課題を解決するための手段】
【０００７】
上記課題を解決するための本発明は、以下の態様を有する。
【０００８】
１．  少なくとも一部が水と接触した形態で用いられた際に、前記水を介した反応により機能を発揮する機能性シートであって、前記機能性シートは、機能性成分を含有する単位シートを複数枚含む積層体であり、前記機能性成分が、前記機能性シートに浸入する前記水を介した反応により、前記機能を発揮することを特徴とする機能性シート。
【０００９】
２．前記積層体は、隣接する前記単位シートの境界部分に、前記単位シートと比べて通水性が相対的に低い低通水性部分を有することを特徴とする１．に記載の機能性シート。
【００１０】
３．  前記境界部分に、前記単位シートと比べて通水性が相対的に低い通水性シートを備えることを特徴とする２．に記載の機能性シート。
【００１１】
４．  前記境界部分に、隣接する前記単位シート同士を接着する接着性成分の層を有することを特徴とする２．または３．に記載の機能性シート。
【００１２】
５．  複数枚の前記単位シートのうちの少なくとも１枚は、炭酸ガス発生シートであることを特徴とする１．から４．のいずれかに記載の機能性シート。
【００１３】
６．  前記炭酸ガス発生シートは、炭酸塩を含有する炭酸塩層と酸を含有する酸層とを備えるシートであって、前記炭酸塩層と前記酸層との間に吸水性シートを備え、前記炭酸塩層および前記酸層は、前記吸水性シートの表面に炭酸塩粒子または酸粒子と熱融着性樹脂との混合物を配置して熱により前記熱融着性樹脂を溶融することにより得られたものであることを特徴とする５．に記載の機能性シート。
【００１４】
７．  前記炭酸塩層および前記酸層のうちの少なくとも一方は、吸水性材料を含有することを特徴とする６．に記載の機能性シート。
【００１５】
８．  前記熱融着性樹脂は、粒子状の熱融着性樹脂、繊維状の熱融着性樹脂、およびこれらの混合物からなる群から選択される樹脂を含むことを特徴とする６．または７．に記載の機能性シート。
【００１６】
９．  前記炭酸ガス発生シートは、炭酸塩を含有する炭酸塩層と酸を含有する酸層とを備えるシートであって、前記炭酸塩層と前記酸層とは隣接しており、前記炭酸塩層および前記酸層のうちの少なくとも一方は、吸水性材料を含有することを特徴とする５．に記載の機能性シート。
【００１７】
１０．  前記炭酸塩層および前記酸層の両方が前記吸水性材料を含むことを特徴とする９．に記載の機能性シート。
【００１８】
１１．  前記炭酸塩層および前記酸層のうちの少なくとも一方は、熱融着性樹脂を含有し、前記熱融着性樹脂は、粒子状の熱融着性樹脂、繊維状の熱融着性樹脂、およびこれらの混合物からなる群から選択される樹脂を含むことを特徴とする９．または１０．に記載の機能性シート。
【００１９】
１２．  複数枚の前記単位シートのうちの少なくとも１枚は、炭酸塩を含有する炭酸塩シートであり、前記機能性シートは、前記水に溶解された酸と反応して炭酸ガスを発生することを特徴とする１．から１１．のいずれかに記載の機能性シート。
【００２０】
１３．  複数枚の前記単位シートのうちの少なくとも１枚は、酸を含有する酸シートであり、前記機能性シートは、前記水に溶解された炭酸塩と反応して炭酸ガスを発生することを特徴とする１．から１２．のいずれかに記載の機能性シート。
【００２１】
１４．  複数枚の前記単位シートのうちの少なくとも１枚は、シクロデキストリンに包接された形態の前記機能性成分を含有することを特徴とする１．から１３．のいずれかに記載の機能性シート。
【００２２】
１５．  複数枚の前記単位シートのうちの少なくとも１枚は、水溶性材料で被覆された形態の前記機能性成分を含有することを特徴とする１．から１４．のいずれかに記載の機能性シート。
【００２３】
１６．  前記機能性シートは、前記機能性シートの全質量を基準にして、吸水性材料を５質量％以上の量で含み、撥水性材料を５質量％以上の量で含むことを特徴とする１．から１５．のいずれかに記載の機能性シート。
【００２４】
１７．  １．から１６．のいずれかに記載の機能性シートと、前記機能性シートの少なくとも一部に接触させるための前記水を収容する容器と、を備える機能性シートキット。
【００２５】
１８．  前記水は含水ゲルの形態で前記容器に収容されていることを特徴とする１７．に記載の機能性シートキット。
【００２６】
１９．  前記容器はスポンジまたは不織布を含むことを特徴とする１７．または１８．に記載の機能性シートキット。
【００２７】
２０．  前記水には、炭酸塩および酸のうちの一方が溶解されていることを特徴とする１７．から１９．のいずれかに記載の機能性シートキット。
【発明の効果】
【００２８】
本発明の機能性シートは、少なくとも一部が水と接触した形態で用いられた際に、前記水を介した反応により機能を発揮する機能性シートである。前記機能性シートは、機能性成分を含有する単位シートを複数枚含む積層体であり、前記機能性成分が、前記機能性シートに浸入する前記水を介した反応により、前記機能を発揮することを特徴とする。かかる機能性シートは、複数の単位シートの積層体であるため、機能性シートの一部から浸入した水は、機能性シートの全体に浸透していく際に、単位シート内の移動と、単位シート間の移動とを伴う。単位シート間の移動は、単位シート内の移動よりも時間が掛かる傾向にある。そのため、本発明の機能性シートは、複数の単位シートの積層方向における水の移動速度が制限され、機能性シート全体としてみたときに、単層構成の機能性シートと比べて、機能発揮の持続時間が長くなる。
【００２９】
また、本発明の機能性シートは、水の移動速度の異方性に鑑み、例えば一部を水に浸漬させて使用する際に、水の吸い上げ方向（浸透が進む方向）と複数の単位シートの積層方向との関係を考慮して設置することにより、機能発揮の持続時間の長短を制御することができる。
【００３０】
本発明の１つの態様に係る機能性シートは、隣接する単位シートの境界部分に、単位シートと比べて通水性が相対的に低い低通水性部分を有する。かかる機能性シートは、単位シート内での水の移動と比べて、単位シート間の水の移動がさらに制限される。そのため、本態様の機能性シートは、機能性シート全体としてみたときに、複数の単位シートの積層方向における水の移動速度が制限され、単層構成の機能性シートと比べて、機能発揮の持続時間が長くなる。
【００３１】
本発明の別の態様に係る機能性シートは、水溶性材料により被覆された形態の機能性成分を含有する。本態様において、機能性成分は、機能性シートに浸入する前記水により周囲の水溶性材料が溶解して被覆状態から解放されることにより、機能を発揮することができる。この構成によれば、機能性シートに浸入した水が機能性成分が配合された部位に到達してから機能性成分の機能が発揮されるまでに時間を要するため、機能発揮の持続時間が長くなる。
【００３２】
本発明の別の態様に係る機能性シートは、機能性シートの全質量を基準にして、吸水性材料を５質量％以上の量で含み、撥水性材料を５質量％以上の量で含む。吸水性材料は、水分を吸収し保持する性質を有するため、機能性シートの一部に接触した水の機能性シートの内部への浸入および浸透を促進する。一方、撥水性材料は、水をはじく性質を有するため、一般に、機能性シートの一部に接触した水の機能性シートの内部への浸入および浸透に寄与しない。本態様の構成によれば、その少なくとも一部を水と接触させた形態で用いられた際に機能性シートが吸い上げる水の量や速度は、撥水性材料の存在により制限され、機能性シート内における水を介した反応の開始時間に幅をもたせることができる。その結果、機能性シート全体としてみたときに、機能発揮の持続時間が長くなる。また、本態様においては、吸水性材料および撥水性材料の種類や配合比率を適宜設定することによって、機能発揮の持続時間の長短を制御することができる。
【００３３】
本発明に係る機能性シートキットは、前記機能性シートと、前記機能性シートの少なくとも一部に接触させるための前記水を収容する容器と、を備えるキットである。かかる容器を備えるキットによれば、他の用具を必要とすることなしに、機能性シートを設置することができる。
【００３４】
また、かかる容器は、スポンジまたは不織布を含む形態であってもよく、また、かかる容器に収容される水は、液体の水であることができる他、含水ゲルの形態であってもよい。かかる構成によれば、機能性シートを使用する際に、容器から水が溢れたり液垂れしたりといったことが防止され、周囲を汚すおそれが低減される。
【図面の簡単な説明】
【００３５】
【図１】本発明に係る機能性シートの構成例を示す図である。
【図２】本発明に係る機能性シートの使用例を示す図である。
【図３】本発明の単位シートに適用可能な炭酸ガス発生シートの構成例を示す図である。
【図４】本発明の単位シートに適用可能な炭酸ガス発生シートの構成例を示す図である。
【図５】本発明の単位シートに適用可能なシクロデキストリン含有シートの構成例を示す図である。
【図６】本発明の単位シートに適用可能なシクロデキストリン含有シートの構成例を示す図である。
【図７】本発明の単位シートの製造において使用可能なウェブ形成装置を示す模式図である。
【発明を実施するための形態】
【００３６】
以下、図面を参照しつつ、本発明の実施の態様について説明するが、本発明はそれらの実施の態様に限定されない。
【００３７】
図１を参照して、本発明に係る機能性シートの層構成および作用効果について説明する。
【００３８】
＜機能性シート＞
図１は、本発明に係る機能性シートの層構成の非限定的な例を示す側面図である。また、図２は、本発明に係る機能性シートの使用形態の例を示す側面概略図である。
【００３９】
本発明に係る機能性シートは、機能性成分を含有する単位シートを複数枚含む積層体である。本発明に係る機能性シートは、少なくとも一部が水と接触した形態で用いられた際に、前記単位シートに含有される前記機能性成分が、前記機能性シートに浸入する前記水を介した反応により、機能を発揮することができる。
【００４０】
（機能および機能性成分）
本発明に係る機能性シートは、機能性成分を含有し、水を介した反応により、機能を発揮する。本発明に係る機能性シートの機能は、機能性成分を選択することにより、用途および目的に応じて任意に設定することができる。機能性成分としては、水分を介した反応により機能を発揮する成分であれば何を使用してもよい。
【００４１】
例えば、機能性成分は、水分と接触することにより単独で機能を発現するものであってもよい。また、機能性成分は、水の媒介により他の１つまたは複数の機能性成分と接触し、これによって生じる反応により機能を発現する、いわゆる二剤（多剤）反応型の材料であってもよい。すなわち、本発明に係る機能性シートは、１つまたは複数の機能性成分を含有していることができる。複数の機能性成分は、同一の単位シートに配合されていてもよく、別個の単位シートに配合されていてもよい。
【００４２】
水分と接触することにより単独で機能を発現するものの例としては、例えば、水分と接触した際にアルカリ性を呈する粉末が挙げられる。水分と接触した際にアルカリ性を呈する粉末としては、炭酸塩または重炭酸塩のようなアルカリ無機塩を使用することができる。アルカリ無機塩としては、化粧料で使用できるグレードのものであれば特段の限定無く使用でき、人体等に触れず環境に対して問題のない用途で使用する場合は、特段グレードを規定しない。例えば、炭酸ナトリウム、炭酸水素ナトリウム、セスキ炭酸ナトリウム、炭酸カリウム、炭酸水素カリウム、炭酸カルシウム、炭酸マグネシウム、重炭酸マグネシウム、重炭酸カルシウムもしくはその誘導体等を用いることができる。炭酸塩および／または重炭酸塩は２種以上を併用しても構わない。特に、炭酸水素ナトリウムおよび炭酸ナトリウムの一方もしくは両方を好ましく使用することができる。アルカリ無機塩は、固体状の組成物であり、例えば粒子の形態であることが好ましい。アルカリ無機塩は、例えばシリカ等の担持体に担持させた形態であってもよい。また、アルカリ無機塩は結晶水として水を含んでいてもよい。結晶水を含むと水への溶解度が高くなり、反応性が向上する。ただし、保存安定性の観点から、水分と接触した際にアルカリ性を呈する粉末を含む単位シートは、加水分解や酸との反応が開始される等の変質の原因となる水分を含まないことが好ましい。水分と接触した際にアルカリ性を呈する粉末としては、この他に水酸化カルシウムや水酸化ナトリウムなどの金属酸化物や金属水酸化物、リン酸塩やケイ酸塩などを使用することができる。本発明に使用する水分と接触した際にアルカリ性を呈する粉末としては、平均粒子径５〜５０００μｍの粒子が好ましい。平均粒子径５〜５０００μｍであれば、粒子の脱落が少ない。平均粒子径を小さくすると溶解速度が速くなり、水に濡らしてすぐに反応が進む。一方、平均粒子径を大きくすると、水と接触した際、溶解が徐々に進む。そのため、機能発揮の持続時間を延長する効果がある。また、平均粒子径を大きくすることで粒子脱落を少なくする効果がある。
【００４３】
また、水で溶解することにより単独で機能を発現するものの別の例としては、例えば、水分と接触した際に酸性を呈する粉末が挙げられる。水分と接触した際に酸性を呈する粉末としては、化粧料で使用できるグレードの酸であれば特段の限定無く使用でき、人体等に触れず環境に対して影響のない用途で使用する場合は、特段グレードを規定しない。例えば、マロン酸、マレイン酸、クエン酸、リンゴ酸、酒石酸、コハク酸、フマル酸、ヒアルロン酸、リン酸二水素ナトリウムもしくはその誘導体、加水分解されて酸を生じる物質等を用いることができる。酸は２種以上を併用しても構わない。酸は、固体状の組成物であり、例えば粒子の形態であることが好ましい。以下、本明細書において、水分と接触した際に酸性を呈する粉末を、単に、酸粒子ともいう。また、酸は結晶水として水を含んでいてもよい。結晶水を含むと水への溶解度が高くなり、反応性が向上する。ただし、保存安定性の観点から、酸性層は、加水分解や炭酸塩および／または重炭酸塩との反応が開始される等、変質の原因となる水分を含まないことが好ましい。
【００４４】
本発明に使用する酸としては、平均粒子径５〜５０００μｍの粒子が好ましい。平均粒子径５〜５０００μｍであれば、粒子の脱落が少ない。平均粒子径を小さくすると溶解速度が速くなり、水に濡らしてすぐに反応が進む。一方、平均粒子径を大きくすると、水と接触した際、溶解が徐々に進む。そのため、機能発揮の持続時間を延長する効果がある。また、平均粒子径を大きくすることで粒子脱落を少なくする効果がある。
【００４５】
二剤反応型の機能性成分の例としては、例えばアルカリ性物質と酸性物質とを挙げることができる。水を介してこれらが合わさることによって、発泡が生じる。アルカリ性物質としては、アルカリ金属炭酸塩、アルカリ金属炭酸水素塩、アルカリ土類金属炭酸塩、アルカリ土類金属炭酸水素塩およびこれらの混合物を挙げることができ、上述した、水分と接触した際にアルカリ性を呈する粉末は、好適に使用されることができる。酸性物質としては、酢酸、アジピン酸、アスコルビン酸、酪酸、クエン酸、ギ酸、フマル酸、グリコン酸、乳酸、リン酸、リンゴ酸、シュウ酸、コハク酸、酒石酸およびこれらを組み合わせて使用することができ、上述した、水分と接触した際に酸性を呈する粉末は、好適に使用されることができる。  また、機能性成分は、他の材料により少なくとも一部が被覆された形態で機能性シートに含有されていて、水と当該他の材料との反応により、被覆状態から解放（放出、溶出等）されることにより、機能を発揮するものであってもよい。そのような機能性成分の例としては、シクロデキストリンに包接された形態の機能性成分や、水溶性材料により被覆された形態の機能性成分が挙げられる。水溶性材料による被覆には、例えば、水溶性材料によるコーティングや、水溶性材料で形成されたカプセルによる封入（カプセル化）が挙げられる。機能性材料を水溶性材料を用いて被覆する方法としては、例えば、懸濁重合法や滴下法によるマイクロカプセル化や、機能性材料を水溶性材料を溶解させた溶液内に添加し、噴霧乾燥する方法などが挙げられる。本明細書では、水溶性材料により少なくとも一部が被覆された形態の機能性成分を、単に機能性成分と称する場合がある。
【００４６】
本発明に用いられる水溶性材料は、一般に糖類、水溶性高分子、ゼラチン、コラーゲン、コラーゲンペプチド、およびでんぷん等として分類される材料から選択される少なくとも１種を含むものであることが好ましい。これらの材料を使用することによって、本発明の機能性成分を、その少なくとも一部が覆われた形態となるように被覆することができる。
【００４７】
本発明に用いられる上記糖類としては、特に限定されない。例えば、単糖類としては、ブドウ糖、果糖、ガラクトースが挙げられる。二糖類としては、ショ糖、麦芽糖、乳糖、セロビオース、トレハロース、パラチノースが挙げられる。多糖類としては、アミロース、セルロースなどや、水あめ、三温糖、黒砂糖が挙げられる。糖アルコールとしては、ソルビトール、マルチトール、キシリトール、還元水飴が挙げられる。オリゴ糖としては、キシロオリゴ糖、フラクトオリゴ糖、ガラクトオリゴ糖、乳果オリゴ糖、大豆オリゴ糖等が挙げられる。
【００４８】
上記水溶性高分子としては、ポリアクリル酸およびその塩、メタクリル酸およびその塩、ポリアクリル酸メタクリル酸共重合体、ポリエチレングリコール、カルボキシメチルセルロース、ポリビニルアルコール、ポリビニルピロリドン、カーボポール、結晶セルロース、セルロース、プルラン、カゼイン、ぺクチン、デンプン、アルギン酸ナトリウムなどのアルギン酸塩、ローカストビーンガム、カラギーナン、寒天、アラビアガム、キサンタンガム、ヒアルロン酸およびその塩、グルコサミンなどが挙げられる。
【００４９】
上記ゼラチン、コラーゲンおよびコラーゲンペプチドとしては、それぞれ牛、豚、魚由来のゼラチン、コラーゲンまたはコラーゲンペプチドが用いられる。
【００５０】
上記でんぷんとしては、ジャガイモデンプン、甘藷デンプン、タピオカデンプン、米デンプン、トウモロコシデンプン、小麦デンプン、大麦デンプンが挙げられる。
【００５１】
本発明で用いることのできる機能性成分としては、例えば、発泡性成分（アルカリ性物質、酸性物質）、ワサビ成分、マスタード成分、唐辛子成分、ジンジャー成分、レモン成分、オレンジ成分、グレープフルーツ成分、ユズ成分、ウメ成分、抹茶成分、アーモンド成分、天然ミートフレーバー、ローズ、ハーブなどの抽出成分、植物抽出エキス、茶抽出物等の天然物系抗菌剤もしくは香料、ｌ-メントール成分等の天然系または有機系揮発性抗菌剤もしくは香料、コエンザイムＱ１０やイソフラボン等の化粧品原料等の他、水と接触することで発酵を開始する酵母や粉末化した乳酸菌などの菌類等が挙げられる。
【００５２】
上述のもの以外にも、機能性成分としては、例えば：薬用成分、保湿剤、感触向上剤、酸化防止剤、還元剤、酸化剤、防腐剤、抗菌剤、ｐＨ調整剤、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、香料、色素、着色剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、止痒剤、角質軟化剥離剤、防腐殺菌剤、脂溶性物質、消臭成分等の公知の化合物を、用途および目的に応じて任意に選択することができる。
【００５３】
また、機能性成分のさらなる例として、一般に効果促進剤と呼ばれる材料が挙げられる。本発明の機能性シートには、その用途に応じて、１つまたは複数の効果促進剤を配合することができる。効果促進剤としては、例えば：油性基剤、界面活性剤、高分子、増粘・ゲル化剤、溶剤、噴射剤、無機塩、酵素、核酸、染料、顔料、金属含有化合物、不飽和単量体、多価アルコール、高分子添加剤、粘着付与物質、油性原料、紫外線遮断剤、抗酸化物質、液状マトリックス、高分子カルボン酸塩、添加剤、金属セッケン等、が挙げられる。
【００５４】
（単位シート）
本発明において、積層体に含まれる単位シートの数は、２枚以上であればよく、特に限定されない。図１（１）から（ｄ）に示される例では、各積層体１１０１には８枚の単位シート１１０２が含まれている。
【００５５】
積層体１１０１に含まれる単位シート１１０２の種類は、１種類であってもよく、２種類以上であってもよい。積層体に２種類以上の単位シートが含まれる場合、２種類以上の単位シートのそれぞれの枚数および積層構成における配置は、機能性成分が水を介した反応により機能を発揮することができる限りは、特に限定されない。例えば、異なる種類の単位シートを隣接させて配置したり、交互に配置したりすることができる。また、複数の単位シートは、接着や融着等の方法によりあらかじめ一体とされていてもよく、または、別体とされていて、使用時に積層体として組み立てられてもよい。
【００５６】
単位シートの１つの例として、炭酸塩および／または重炭酸塩（アルカリ性成分）および酸（酸性成分）を機能性成分として含有し、水を介して炭酸塩および／または重炭酸塩と酸とが反応して炭酸ガスを発生する炭酸ガス発生シートが挙げられる。また、単位シートの別の例として、炭酸塩および／または重炭酸塩を機能性成分として含有し、水を介して酸と反応して炭酸ガスを発生する炭酸塩シートが挙げられる。また、単位シートの別の例として、酸を機能性成分として含有し、水を介して炭酸塩および／または重炭酸塩と反応して炭酸ガスを発生する酸シートが挙げられる。また、単位シートの別の例として、機能性成分が包接されたシクロデキストリンを含有し、水を介する反応により機能性成分を放出する、シクロデキストリン含有シートなどが挙げられる。また、単位シートの別の例として、炭酸ガス発生性の機能性成分と、別の機能性成分が包接されたシクロデキストリンと、を含有するシートが挙げられる。本発明の単位シートに適用可能な炭酸ガス発生シートおよびシクロデキストリン含有シートのそれぞれについては、項目を設けて後述する。
【００５７】
（低通水性部分）
図１（ｂ）から図１（ｄ）に例示される本発明の１つの態様の積層体１１０１は、隣接する単位シート１１０２の境界部分に、前記単位シート１１０２と比べて通水性が相対的に低い低通水性部分を有する。
【００５８】
本明細書において、通水性とは、水分の通りやすさをいう。単位シートの通水性は、例えば、ＪＩＳ  Ｌ１９０７規格に規定される沈降速度の測定方法または滴下法に準じて測定される通水速度によって決定することができるが、本発明における低通水性部分は、単位シートと比べて通水性が相対的に低く、水を通し難い部分である。
【００５９】
図１（ｂ）に示されるように、低通水性部分は、例えば、隣接する単位シートの境界部分に位置付けられる撥水スパンボンドのような低通水性のシート１１０３であることができる。ここで撥水スパンボンドとは、撥水性の材料を用いてスパンボンド法により製造された不織布をいい、例えばユニチカ株式会社製のエルベスなどの市販品を用いることができる。
【００６０】
低通水性シート１１０３は、単位シートの一部として設けられていてもよく、あるいは、単位シートを積層する際に単位シートとは別体としてシート間に配置されてもよい。また、機能性シートは、表面および／または裏面に低通水性のシート１１０３を有していてもよい。
【００６１】
また、低通水性部分は、例えば、隣接する単位シートを接着させる接着性成分の層１１０４であることができる。このような層を形成することのできる接着性成分の例は、エチレン・酢酸ビニル共重合体（ＥＶＡ）系やポリプロピレン、ポリアルファオレフィン樹脂などのオレフィン系、ポリアミド系、スチレンブタジエンスチレンブロック共重合体やスチレンエチレンブチレンスチレンブロック共重合体、スチレンエチレンプロピレンスチレンブロック共重合体、スチレンイソプレンスチレンブロック共重合体などのゴム系、ポリエステル系のホットメルト樹脂の他、各種デンプン、カゼイン、アルギン酸ナトリウム、ヒドロキシエチルセルロース、カルボキシメチルセルロース、ポリエチレンテレフタレート、変性ポリエチレンテレフタレート等のポリエステル樹脂及びこれらを組み合わせた芯鞘型構造のバインダー繊維（芯鞘ＰＥＴ）、アクリル樹脂、スチレン−（メタ）アクリル酸エステル共重合体樹脂、ウレタン樹脂、ポリビニルアルコール（ＰＶＡ）樹脂、セルロース誘導体、ポリアクリル酸ソーダ、ポリアクリルアミド、ポリビニルピロリドン、アクリルアミドーアクリル酸エステル−メタクリル酸エステル共重合体、スチレン−無水マレイン酸共重合体アルカリ塩、イソブチレン−無水マレイン酸共重合体アルカリ塩、ポリ酢酸ビニル樹脂、スチレン−ブタジエン共重合体、塩化ビニル−酢酸ビニル共重合体、エチレン−酢酸ビニル共重合体、スチレン−ブタジエン−（メタ）アクリル酸エステル共重合体等が使用できる。
【００６２】
接着性成分の層１１０４は、単位シート１１０２と比べて通水性が相対的に低い。単位シートの接着面に対する接着性成分の層の被覆率を調整することにより、複数の単位シート間の通水性を制御することができる。例えば、接着性成分の層は、単位シートの接着面に対し、接着性成分をストライプ状や格子状に塗布することにより形成することができる。この場合、ストライプの間隔や、格子の隙間の大きさの設定により、単位シート間の通水性を制御することができる。
【００６３】
本発明の隣接する単位シートの境界部分に低通水性部分を有する構成の機能性シートにおいて、積層体が３枚以上の単位シートからなる場合、積層体は、低通水性部分を、少なくとも１つの隣接する単位シートの境界部分に有していればよく、境界部分を複数有する場合に、必ずしも全ての隣接する単位シートの境界部分に有している必要はない。
【００６４】
（吸水性材料および撥水性材料）
本発明の１つの態様に係る機能性シートは、前記機能性シートの全質量を基準にして、吸水性材料を５質量％以上の量で含み、撥水性材料を５質量％以上の量で含む。撥水性材料の量を１０質量％、２０質量％、３０質量％等と増やしていくと、機能発揮の持続時間の延長効果が奏される。配合される撥水性材料の量として適切な量を選択することにより、持続時間の長さを制御することができる。
【００６５】
本態様においては、吸水性材料および撥水性材料の物性に基づき、その種類や配合比率を適宜設定することによって、機能発揮の持続時間の長短を制御することができる。
【００６６】
（吸水性材料）
吸水性材料は、水分を吸収し保持する性質を有する材料である。そのため、機能性シートの一部に接触した水の機能性シートの内部への浸入および浸透を促進することができる。
【００６７】
吸水性材料としては、パルプ、麻、綿、絹、羊毛、鉱物繊維等の天然繊維、レーヨン等の再生繊維、ポリ乳酸、ナイロン等の合成繊維を用いることができる。吸水性材料は、例えば解繊チョップドファイバーの形態で用いることができる。吸水性材料は、２種以上を併用しても構わない。また、吸水性材料として、吸水性樹脂粒子等の粒子の形態の助剤を用いることもできる。吸水性樹脂粒子の例としては、カルボキシメチルセルロース、ポリビニルアルコールや高分子吸収体（ＳＡＰ）などが挙げられる。
【００６８】
（撥水性材料）
撥水性材料は、水をはじく性質を有する材料である。そのため、一般に、機能性シートの一部に接触した水の機能性シートの内部への浸入および浸透に寄与しない。本態様の構成によれば、その少なくとも一部を水と接触させた形態で用いられた際に機能性シートが吸い上げる水の量や速度は、撥水性材料の存在により制限され、機能性シート内における水を介した反応の開始時間に幅をもたせることができる。その結果、機能性シート全体としてみたときに、機能発揮の持続時間が長くなる。
【００６９】
本発明の撥水性材料として使用可能な材料の例は、撥水繊維および撥水パルプを含む。
【００７０】
（撥水繊維）
本発明で使用される撥水繊維は、合成繊維の表面に撥水機能を持つ薬品が添加された材料や合成繊維に撥水剤を練りこんだ材料を使用することができる。また、各種有機物由来の繊維であってもよく、吸水性を持つ有機物由来の繊維に撥水性を付与した繊維であってもよい。
【００７１】
合成繊維の表面に撥水機能を付与する方法としては、繊維を製造する工程で塗布する油剤の中に撥水剤を添加する方法が知られている。
【００７２】
合成繊維に撥水剤を練りこむ方法としては、繊維の材料となるマスターバッチとなる樹脂に粉体状の撥水剤を練りこむ方法等が知られている。
【００７３】
油剤に添加される撥水剤としては、公知のものであれば限定されない。例えば、フッ素化合物、シリコーン化合物、ビニルエステル、α，β−不飽和カルボン酸、α，β−不飽和カルボン酸無水物、α，β−不飽和カルボン酸アルキルエステルなどのポリオレフィン系樹脂、パラフィンワックス、マイクロクリスタリンワックス、ポリエチレンワックスやマレイン化石油樹脂などのワックス系撥水剤、アクリルアミド、メタアクリルアミドなどのモノマーを重合したポリマーやアクリル系ポリマーにイオン性モノマー、疎水性モノマー、親水性モノマー、分岐構造を付与できるモノマー、架橋構造を付与できる多官能性モノマーなどを共重合したポリアクリルアミド系高分子、スチレンアクリル系樹脂などが知られている。
【００７４】
撥水性を持つ有機物由来の繊維としては、脱脂処理を施していない綿や羊毛などの繊維が知られている。
【００７５】
（撥水パルプ）
有機物由来の親水性繊維で撥水性を付与された材料としては、以下に記載する撥水パルプなどを用いることができる。パルプに限らず、レーヨンやケナフなど他の親水性繊維についても同様に撥水性を付与することが可能である。
【００７６】
本発明で用いる撥水パルプは、パルプ繊維と撥水剤が直接的もしくは、間接的に強固に結合した状態であり、機械的シェアが加わった際にパルプ繊維と撥水剤が分離しにくく、また、水と接触した際にパルプ繊維と撥水剤が分離しないことを特徴とするものであり、具体的には、下記の（１）を満たす：
（１）ＪＩＳ  Ｌ１９０７：２０１０規格に規定される吸水性試験において、沈降開始時間が３０秒以上である。
より具体的には、ＪＩＳ  Ｌ１９０７：２０１０規格に規定される吸水性試験（沈降法）に準じて測定を行う。２０℃±２℃の水を入れた水槽中に試料を浮かべた後、試料が湿潤して水中に沈降し始めるまでの時間（沈降開始時間）を測定する。
本発明において、撥水パルプは、沈降開始時間が３０秒以上であり、６０秒以上であることが好ましい。
本撥水パルプを含有させることで吸水速度をコントロールすることができる。
【００７７】
また、前記撥水パルプは、下記の（２）〜（５）の少なくともいずれかを満たすことが好ましい：
（２）保水試験でのパルプ保水量が１５ｇ以下である、
（３）液流れ試験での液流れ量が３５ｇ以上である、
（４）顕微鏡観察下において、水を滴下した場合の膨潤率が２０％以下である、
（５）ティーバッグ試験での吸水量が１０（ｇ／ｇ）以下である。
以下、上記（２）〜（５）について詳述する。
【００７８】
（２）保水試験でのパルプ保水量が１５ｇ以下である
本試験は、４０ｃｃ（４０ｇ）の水のうち、どの程度の水をパルプが保水できたのかを測定するものであり、パルプ保水量が多いほど、吸水性が高いことを意味する。具体的には、以下の方法により測定する。
縦横１０ｃｍ、高さ６ｃｍのアクリル製の枠（中空の四角柱状）に、内径がぴったりと密着するアクリル製底面を設置する。密着度合いは、底面を設置した枠の中に水を入れると、わずかに水が染み出る程度とする。
別途、秤量したろ紙（４０ｃｃの水を吸収するに十分なろ紙）を底面を設置した枠の下に敷く。この枠の中に、パルプ繊維２ｇを均一に入れ、水４０ｃｃを全体に投入し、１分後に、枠の内径とほぼ同寸法のアクリル製おもり７００ｇｆを載せ、静かにパルプ繊維に荷重をかける。１分後、枠の下のろ紙質量を測定し、枠から下に染み出した水の量を測定し、投入した水４０ｇとの差分をパルプ保水量（ｇ）とする。すなわち、パルプ保水量は、以下の式（ａ）で表される。
パルプ保水量（ｇ）＝４０（ｇ）−染み出した水の量（ｇ）        式（ａ）
なお、染み出した水の量は、試験前に測定したろ紙の質量と、試験後の吸水したろ紙の質量との差から測定される。
撥水パルプの上記パルプ保水量は、好ましくは１２．５ｇ以下、より好ましくは１０ｇ以下、更に好ましくは７．５ｇ以下、より更に好ましくは５ｇ以下である。
【００７９】
（３）液流れ試験での液流れ量が３５ｇ以上である
金網上に、孔径３ｍｍの排水口を底面に５個、十字状に有する内径３ｃｍのアクリル製シリンダーを載せ、パルプ繊維１ｇを高さ４ｃｍ（密度０．０３５ｇ／ｃｍ３）となるように圧縮した後、水５０ｃｃを一度に投入し、排出された水量を計量して液流れ量とする。
液流れ量が多い程、吸水性が低く、撥水性に優れることを意味する。
撥水パルプの上記液流れ量は、好ましくは３７．５ｇ以上、より好ましくは４０ｇ以上、更に好ましくは４２．５ｇ以上、より更に好ましくは４５ｇ以上である。
【００８０】
（４）顕微鏡観察下において、水を滴下した場合の膨潤率が２０％以下である
顕微鏡下において、撥水パルプに水を滴下した場合の膨潤率は２０％以下である。膨潤率は、好ましくは１５％以下、より好ましくは１０％以下、更に好ましくは５％以下、より更に好ましくは３％以下、より更に好ましくは０％以下である。
上記膨潤率は、以下の方法により測定される。具体的には、パルプ繊維を、プレパラート上に３〜５ｍｇ載せ、スポイトで約０．１ｍｌの水をたらす。５分程度放置後、プレパラートを傾け、更に、キムワイプなどでパルプ繊維に吸収されていない水分を除去する。水を滴下前後の顕微鏡写真から、パルプ繊維の繊維径を測定し、膨潤率を下記式により算出する。
膨潤率＝｛水滴下後のパルプ繊維の繊維径（幅寸法）−水滴下前のパルプ繊維の繊維径（幅寸法）｝÷水滴下前のパルプ繊維の繊維径（幅寸法）×１００（％）
ここで、膨潤率が０％の状態とは、水とパルプ繊維がなじまず、水は表面張力により球体のままであり、繊維が水滴の上に載っている状態、又は繊維に球状の水滴が付着している状態を意味する。
【００８１】
（５）ティーバッグ試験での吸水量が１０（ｇ／ｇ）以下である
撥水パルプをティーバッグ試験に供した場合の吸水量は、好ましくは１０（ｇ／ｇ）以下、より好ましくは７．５（ｇ／ｇ）以下、更に好ましくは５（ｇ／ｇ）以下、より更に好ましくは３（ｇ／ｇ）以下である。
上記吸水量は、以下のティーバッグ試験により測定される。具体的には、パルプ繊維をティーバッグ（９．５ｃｍ×７ｃｍ、ポリエステルを主要繊維素材とした不織布、トキワのお茶バッグＭ、（株）トキワ工業製）に入れ、ティーバッグの先端に、ひもでおもり（５００ｇ）をくくりつける。おもりのついたティーバッグを、水を入れたビーカーに入れる。水は、ティーバッグ全体が完全に水面下に沈む高さまで入れる。５分間ティーバッグを浸漬した後、水から取り出し、空中にて５分間吊り下げて水を切る。水切り後のティーバッグ（パルプ繊維入り）の質量を測定し、吸水量を下記式により算出する。ここで、ティーバッグ自体への吸水量は微量であるため考慮しなくてよい。
吸水量（ｇ／ｇ）＝（水切り後のパルプ繊維入りティーバッグの質量−水に浸漬する前のパルプ繊維入りティーバッグの質量）÷試験前のパルプ繊維質量
ここで、吸水量が１倍の状態とは、水とパルプ繊維がなじまず、水は表面張力により球体のままであり、繊維が水滴の上に載っている状態、又は繊維に球状の水滴が付着している状態を意味する。
【００８２】
本発明において、撥水パルプは、上記（１）を満たし、更に、（２）〜（５）の少なくともいずれか１つを満たすことが好ましい。
撥水パルプは、少なくとも（１）を満たすことが好ましく、少なくとも（１）及び（２）を満たすことがより好ましく、少なくとも（１）、（２）及び（３）を満たすことが更に好ましく、（１）〜（５）の全てを満たすことがより更に好ましい。
【００８３】
撥水パルプは、パルプ繊維を含有し、直接的又は間接的に撥水剤で処理されていてもよく、また、パルプ繊維の原料を選択することによって、撥水性を有するものであってもよい。パルプ繊維は、不規則に屈曲した形状を有し、捲縮状の形態を有する繊維であるとともに、植物細胞の原形質が占めていた空孔（ルーメン）を有する中空管状の形態を有する繊維でもある。撥水パルプを使用することにより、優れた吸音性が得られ、更に環境負荷が低減できる観点で好ましい。
パルプ繊維としては、木材パルプ（針葉樹パルプ、広葉樹パルプ）、ラグパルプ、リンターパルプ、リネンパルプ、楮・三椏・雁皮パルプなどの非木材パルプ、古紙パルプなどのパルプ；これらのパルプを原料パルプとし、該原料パルプを機械的処理により繊維状に解繊したフラッフパルプ；が挙げられる。
原料パルプとしては、吸音性の観点からは、細い繊維のパルプが好ましいが、高密度とすると吸音性に劣る場合がある。また、撥水性に優れた不織布が得られやすい点からは、原料パルプとして、ユーカリ等のアルカン含有量の多い木材や、パラフィン含有量の多い木材を用いることも好ましい。
【００８４】
本発明において、撥水パルプは、上述した繊維パルプを撥水剤により処理したものであってもよい。撥水剤としては、特に限定されず、例えば各種ワックス；高級脂肪酸誘導体；ポリオレフィン系樹脂、ポリアミド系樹脂、ポリアミン系樹脂等の合成樹脂；ポリテトラフルオロエチレン、ポリクロロトリフルオロエチレン等のフッ素樹脂；ポリメチル水素シロキサン、ポリジメチルシロキサン等のシリコーン樹脂、クロム酸塩；ジルコニウム塩；等を挙げることができる。また、ロジンサイズ剤、合成サイズ剤、石油樹脂系サイズ剤、スチレン系サイズ剤、中性ロジン系サイズ剤、アルケニル無水コハク酸、アルキルケテンダイマー等も、本発明において、撥水剤として使用可能である。
撥水剤として、具体的には、カルナバワックス、綿ロウ、木ロウ、ライスワックス等の植物系ワックス、ミツロウ、ラノリン等の動物系ワックス、モンタンワックス、オゾケライト、セレシン、オイルシェルより抽出されたワックス等の鉱物系ワックス、及びパラフィン、マイクロクリスタリン、ペトロラタム等の石油系ワックス等が挙げられる。また、これら天然ワックスのほかに、フィッシャー・トロプシュワックス、ポリエチレンワックス等の合成炭化水素ワックス、１２−ヒドロキシステアリン酸アミド、ステアリン酸アミド、無水フタル酸イミド、塩素化炭化水素等の高級脂肪酸アミド、エステル、ケトン、エーテル等の合成ワックスも使用できる。更に、側鎖に長いアルキル基を有する結晶性高分子が挙げられる。
【００８５】
撥水パルプの含有量は、求められる機能性シートの持続時間によって適宜変更されるが、延長時間をより長くするためには、機能性シートの全質量に対して５質量％以上であることが好ましく、１０質量％以上であることがより好ましく、２５質量％以上であることがさらに好ましく、３５質量％以上であることが特に好ましい。また、撥水パルプの含有量は、９５質量％以下であることが好ましい。撥水パルプの含有量を上記範囲内とすることにより、繊維強化プラスチック成形体用シートの撥水性を効果的に高めることができる。また、成形体の強度を高めることもできる。
【００８６】
撥水パルプの質量平均繊維長は、０．１ｍｍ以上１５ｍｍ以下であることが好ましく、０．５ｍｍ以上１０ｍｍ以下であることがより好ましく、１ｍｍ以上５ｍｍ以下であることがさらに好ましい。撥水パルプの繊維長を上記範囲内とすることにより、繊維強化プラスチック成形体用シートから撥水パルプが脱落することを抑制することができ、繊維強化プラスチック成形体用シートの撥水性を効果的に高めることができる。また、繊維強化プラスチック成形体用シートから強度に優れた成形体を形成することができる。なお、本明細書において、質量平均繊維長は、１００本の繊維について測定した繊維長の平均値である。
【００８７】
以下に、本発明に適用可能な単位シートの例を説明する。
Ｉ．単位シートの第１の例［炭酸ガス発生シート］
以下、図３および図４を参照して、本発明の機能性シートを構成する単位シートとして適用可能な炭酸ガス発生シートについて説明する。
【００８８】
［第１の態様］
本発明の単位シートに適用することのできる炭酸ガス発生シートは、炭酸塩層および酸層を備える積層体であって、炭酸塩層と酸層との間に吸水性シートを備え、前記炭酸塩層および前記酸層は、前記吸水性シートの表面に炭酸塩粒子または酸粒子と熱融着性樹脂との混合物を配置して熱により前記熱融着性樹脂を溶融することにより得られたものであることを特徴とする。炭酸塩層において、炭酸塩粒子は、一部が熱融着性樹脂により被覆された状態で固着されている。同様に、酸層において、酸粒子は、一部が熱融着性樹脂により被覆された状態で固着されている。本発明の炭酸ガス発生シートは、製造工程中における炭酸塩と酸との間の反応を防止するために、乾式法で製造される。
【００８９】
（層構成および作用効果）
図３は、本発明の第１の態様に係る炭酸ガス発生シートの構成を限定目的ではなく例示目的で示す図である。図中において、同一の符号は同一の構成要素を示す。同一の構成要素に関しては、重複する説明を割愛する場合がある。
【００９０】
図３（ａ）に示す本発明の第１の態様に係る炭酸ガス発生シートは、吸水性シート３００と、炭酸塩層１３０と、吸水性シート３００と、酸層２３０と、吸水性シート３００と、を順に積層した構成を有する。炭酸塩層１３０は、炭酸塩粒子１３および熱融着性樹脂１６の混合物を吸水性シート３００の表面に配置して、熱融着性樹脂１６を熱溶融させる工程を経て形成された層である。また、酸層２３０は、炭酸塩粒子２３および熱融着性樹脂１６の混合物を吸水性シート３００の表面に配置して、熱融着性樹脂１６を熱溶融させる工程を経て形成された層である。
【００９１】
図３（ａ）の構成においては、炭酸塩層１３０中で、炭酸塩粒子１３はその一部が熱融着性樹脂により被覆された状態で固定されている。そのため、炭酸塩粒子１３は炭酸ガス発生シートから粉落ちし難く、また、炭酸ガス発生シートの使用時に、水分は炭酸塩と接触することができる。熱融着性樹脂と炭酸塩粒子が均一に分散しているため、炭酸塩粒子を面内で均一に配置することが可能となる。
【００９２】
同様に、酸層２３０中で、酸粒子２３はその一部が熱融着性樹脂により被覆された状態で固定されている。そのため、酸粒子２３は炭酸ガス発生シートから粉落ちし難く、また、炭酸ガス発生シートの使用時に、水分は酸と接触することができる。熱融着性樹脂と酸粒子が均一に分散しているため、酸粒子を面内で均一に配置することが可能となる。
【００９３】
また、炭酸塩層１３０および酸層２３０の上面を覆って吸水性シート３００が設けられていることから、炭酸ガス発生シートからの炭酸塩または酸の粉落ちの可能性を、さらに低減させることができる。なお、炭酸ガス発生シートの外層に相当する吸水性シート３００は、本発明に必須の要素ではない。
【００９４】
図３（ｂ）に示す炭酸ガス発生シートは、図３（ａ）に示す構成のうち、炭酸塩層１３０および酸層２３０の上面を覆って設けられた吸水性シート３００のうちの一方を、相対的に通気性の低いフィルム４００で置き換えた構成を示す。片面に通気性の低いフィルム４００を有する構成では、図３（ａ）に示す構成と同様の効果に加え、使用時に発生した炭酸ガスがフィルム配置側の面から放出されることを防止または抑制するという効果を奏することができる。そのため、フィルム配置側の面とは反対側の面を皮膚に適用することにより、皮膚に対し炭酸ガスを指向性を持たせて集中的におよび／または長時間にわたって適用することが可能になる。
【００９５】
また、例えば、炭酸塩層１３０および酸層２３０のうちの一方または両方は、さらに吸水性材料を含んでいてもよい。
【００９６】
図３（ｃ）に示す炭酸ガス発生シートは、吸水性シート３００と、吸水性材料を含む炭酸塩層１００と、吸水性シート３００と、酸層２３０と、吸水性シート３００と、を順に積層した構成を有する。吸水性材料を含む炭酸塩層１００は、炭酸塩粒子１３および熱融着性樹脂１６の混合物に加えて吸収性材料を吸水性シート３００の表面に配置して、熱融着性樹脂１６を熱溶融させる工程を経て形成された層である。吸水性材料を含む炭酸塩層１００において、炭酸塩粒子１３および吸収性材料は、熱融着性樹脂１６により一部が被覆された状態で固定されている。
【００９７】
図３（ｄ）に示す炭酸ガス発生シートは、吸水性シート３００と、吸水性材料を含む酸層２００と、吸水性シート３００と、炭酸塩層１３０と、吸水性シート３００と比べて相対的に通気性の低いフィルム４００と、を順に積層した構成を有する。吸水性材料を含む酸層２００は、酸粒子２３および熱融着性樹脂１６の混合物に加えて吸収性材料を吸水性シート３００の表面に配置して、熱融着性樹脂１６を熱溶融させる工程を経て形成された層である。吸水性材料を含む酸層２００において、酸粒子２３および吸収性材料は、熱融着性樹脂１６により一部が被覆された状態で固定されている。
【００９８】
図３（ｃ）および図３（ｄ）では、炭酸塩層および酸層のどちらか一方にのみ吸収性材料を配合したが、吸収性材料を両方の層に配合してもよい。このように、炭酸塩層および／または酸層にさらに吸水性材料を配合する構成では、図３（ａ）または図３（ｂ）に示す構成と同様の効果を奏する上に、炭酸塩および酸は、吸水性材料の存在により層の厚み方向に分散して存在することができる。さらに、吸水性材料は、水分を徐々に浸透させることができる。そのため、炭酸ガス発生シートの使用時において、炭酸塩と酸との間の反応開始の時間に幅を持たせることができ、その結果、炭酸ガス発生シート全体としての炭酸ガス発生の持続時間を長くすることができる。
【００９９】
また、吸水性材料を含む層において、特に吸水性材料が繊維状である場合、炭酸塩または酸は、吸水性材料の存在により層内に維持されやすくなる。また、炭酸ガス発生シートは、炭酸塩層および／または酸層に吸水性材料が含まれることにより、形状維持がされやすくなる。そのため、炭酸ガス発生シートの製造時、保管時および使用時において、炭酸塩および／または酸の歩留まりを向上させることができると共に、例えば折り畳まれるなどの変形を受けた場合でも、粉落ちを防止することができる。したがって、炭酸ガス発生剤のロスが防止され、コスト削減に繋がる。また、吸水性材料自体の選択によっても、コスト削減を図ることができる。
【０１００】
以上、図３（ａ）から（ｄ）を用いて本発明の第１の態様に係る炭酸ガス発生シートの構成を説明した。しかしながらこれらは例示であり、これ以外の構成や各構成の組み合わせも、本発明の範囲に含まれる。
【０１０１】
例えば、図３（ａ）から（ｄ）に示す炭酸ガス発生シートは、それぞれ複数の吸水性シート３００の層を含むが、これらの層は必ずしも同一の材料でなくともよい。
【０１０２】
例えば、炭酸ガス発生シートの中間層に相当する吸水性シート３００は、高い保水性を有し内部の水を徐放可能な吸水性シート５００（不図示）であってもよい。炭酸塩層１３０と酸層２３０との間にそのような高い保水性を有する吸水性シート５００を配置する構成では、使用時に一方の面に付与した化粧水等の水分を、時間をかけて徐々に他方の面へ浸透させることができる。したがって、炭酸塩と酸との反応開始の時間に幅を持たせることができ、炭酸ガス発生シート全体としての炭酸ガス発生を持続せることができる。なお、外層の吸水性シート３００も、中間層に用いる高い保水性を有する吸水性シート５００と同一の素材であってもよい。
【０１０３】
（炭酸塩層）
炭酸塩層は、炭酸塩および／または重炭酸塩を含有する層である。
【０１０４】
炭酸塩または重炭酸塩としては、化粧料として使用する場合は、化粧料で使用できるグレードのものであれば特段の限定無く使用でき、その他の用途で使用する場合は、特段グレードを規定しない。例えば、炭酸ナトリウム、炭酸水素ナトリウム、セスキ炭酸ナトリウム、炭酸カリウム、炭酸水素カリウム、炭酸カルシウム、炭酸マグネシウム、重炭酸マグネシウム、重炭酸カルシウムもしくはその誘導体等を用いることができる。炭酸塩および／または重炭酸塩は２種以上を併用しても構わない。炭酸塩および／または重炭酸塩は、固体状の組成物であり、例えば粒子の形態であることが好ましい。炭酸塩および／または重炭酸塩は、例えばシリカ等の担持体に担持させた形態であってもよい。また、炭酸塩および／または重炭酸塩は結晶水として水を含んでいてもよい。結晶水を含むと水への溶解度が高くなり、反応性が向上する。ただし、保存安定性の観点から、炭酸塩層は、加水分解や酸との反応が開始される等、変質の原因となる水分を含まないことが好ましい。本発明に使用する炭酸塩または重炭酸塩としては、平均粒子径５〜５０００μｍの粒子が好ましい。平均粒子径５〜５０００μｍであれば、粒子の脱落が少なく、適度な粒状感により、良好な使用感が得られる。
【０１０５】
炭酸塩層は、炭酸塩および／または重炭酸塩粒子に加えて、熱融着性樹脂をさらに含有していてもよい。この場合、炭酸塩および／または重炭酸塩粒子は、炭酸塩層中で、その一部が熱融着性樹脂により被覆された状態で固定されている。そのような炭酸塩層は、例えば、炭酸ガス発生シートを構成する他の層の表面に、炭酸塩および／または重炭酸塩粒子と熱融着性樹脂との混合物を配置して、熱により熱融着性樹脂を溶融することにより形成することができる。
【０１０６】
（酸層）
酸層は、固体の酸を含有する層である。
【０１０７】
酸としては、化粧料として使用する場合は、化粧料で使用できるグレードのものであれば特段の限定無く使用でき、その他の用途で使用する場合は、特段グレードを規定しない。例えば、マロン酸、マレイン酸、クエン酸、リンゴ酸、酒石酸、コハク酸、フマル酸、ヒアルロン酸、リン酸二水素ナトリウムもしくはその誘導体、加水分解されて酸を生じる物質等を用いることができる。酸は２種以上を併用しても構わない。酸は、固体状の組成物であり、例えば粒子の形態であることが好ましい。また、酸は結晶水として水を含んでいてもよい。結晶水を含むと水への溶解度が高くなり、反応性が向上する。ただし、保存安定性の観点から、酸層は、加水分解や炭酸塩との反応が開始される等、変質の原因となる水分を含まないことが好ましい。本発明に使用する酸としては、平均粒子径５〜５０００μｍの粒子が好ましい。平均粒子径５〜５０００μｍであれば、粒子の脱落が少なく、適度な粒状感により、良好な使用感が得られる。平均粒子径を小さくすると溶解速度が速くなり、水に濡らしてすぐに反応が進むため、使用初期のＣＯ2ガス発生量が多くなる。また、肌に使用する場合は、粒状感を低減することができる。一方、平均粒子径を大きくすると、水と接触した際、溶解が徐々に進むため、炭酸ガス発生の持続時間を延長する効果がある。また、平均粒子径を大きくすることで粒子脱落を少なくする効果がある。
【０１０８】
酸層は、酸粒子に加えて、熱融着性樹脂をさらに含有していてもよい。この場合、酸粒子は、酸層中で、その一部が熱融着性樹脂により被覆された状態で固定されている。そのような酸層は、例えば、炭酸ガス発生シートを構成する他の層のうちの１つの表面に、酸粒子と熱融着性樹脂との混合物を配置して、熱により熱融着性樹脂を溶融することにより形成することができる。
【０１０９】
（熱融着性樹脂）
本発明における熱融着性樹脂は、炭酸塩層および／または酸層中に、炭酸塩粒子または酸粒子をその一部を被覆した状態で固定するバインダーの役割を果たす。熱融着性樹脂は、例えば、炭酸塩粒子または酸粒子と均一に混合され、炭酸ガス発生シートを構成する他の層のうちの１つ表面に配置され、加熱されて溶融することにより、炭酸塩層および／または酸層中に、炭酸塩粒子または酸粒子をその一部を被覆した状態で固定することができる。熱融着性樹脂は、粒子、繊維、その他の任意の形態であることができる。熱融着性樹脂は、層形成工程における炭酸塩粒子または酸粒子との均一混合の観点からは、粒子状であることが望ましい。また、熱融着性樹脂は、複数の炭酸塩粒子間または複数の酸粒子間を接合する観点からは、繊維状であることが望ましい。熱融着性樹脂は、例えば、ショートカットファイバーの形態であることができる。種々の形状の熱融着性樹脂を併用してもよい。
【０１１０】
熱融着性樹脂としては、例えば、融点が９５℃〜１３０℃の低密度ポリエチレン（ＰＥ）、融点が１２０℃〜１４０℃の高密度ポリエチレン、融点が１６０℃〜１６５℃のホモポリマーまたはブロックコポリマーからなるポリプロピレン（ＰＰ）、融点が１３５℃〜１５０℃のコポリマーからなるポリプロピレン、融点が１１０〜１９０℃の低融点ポリエチレンテレフタレート（ＰＥＴ）、融点が１００〜１３０℃の低融点ポリアミド、融点が１１０℃〜１５０℃の低融点ポリ乳酸、融点が１１５℃のポリブチレンサクシネート等が挙げられる。融点が１１０℃を超える熱可塑性樹脂は、本発明において好ましく使用される。熱融着性樹脂は２種類以上を併用しても構わない。
【０１１１】
熱融着性樹脂が繊維状である場合、熱融着性繊維の繊度は１ｄｔｅｘ〜１２０ｄｔｅｘであることが好ましく、１ｄｔｅｘ〜８５ｄｔｅｘであることがより好ましい。また、熱融着性繊維の平均繊維長は１〜１００ｍｍであることが好ましく、１〜６０ｍｍであることがより好ましく、２〜３０ｍｍであることがさらに好ましい。熱融着性繊維の繊度および平均繊維長が前記範囲であると、ウェブ層の形成が容易であり、均一な結着力や分散状態を得やすい。
【０１１２】
熱融着性樹脂が粒子状である場合、熱融着性粒子の平均粒径は、１〜１，０００μｍであることが好ましく、１０〜８００μｍであることがより好ましい。熱融着性樹脂の平均粒子径は使用する炭酸塩と酸粒子を完全に被覆しない範囲で適宜選択することができる。
【０１１３】
（熱融着性樹脂の複合体）
上述の熱融着性樹脂は２成分以上の複合体であってもよい。たとえば、融点の異なる樹脂を複合化した芯鞘繊維、長手方向に垂直な断面で異なる樹脂を使用したサイドバイサイド繊維、コアとシェルとを有するコアシェル粒子等が挙げられる。これらの中でも、異種の樹脂を容易に複合化できることから、芯鞘繊維が好適に用いられる。
【０１１４】
芯鞘繊維としては、芯部分の融点よりも鞘部分の融点が低い芯鞘繊維が好適に用いられる。例えば、ポリプロピレン繊維（融点１６０℃）からなる芯部分と、該芯部分の外周に形成された、ポリエチレン（融点１３０℃）からなる鞘部分とを備えたＰＰ／ＰＥ複合芯鞘繊維が挙げられる。
【０１１５】
また、他の芯鞘繊維としては、例えば、ＰＥＴ／低融点ＰＥＴ複合芯鞘繊維、高密度ポリエチレン／低密度ポリエチレン複合芯鞘繊維、ポリエチレン／低融点ＰＥＴ複合芯鞘繊維、ポリアミド／低融点ポリアミド複合芯鞘繊維、ポリ乳酸／低融点ポリ乳酸複合芯鞘繊維、ポリ乳酸／ポリブチレンサクシネート複合芯鞘繊維等が挙げられる。
【０１１６】
一般的な芯鞘繊維は鞘部分の融点が１１０℃を超えるものが多く、そのような芯鞘繊維は本発明において好ましく使用される。
【０１１７】
本発明の炭酸ガス発生シートに芯部分の融点よりも鞘部分の融点が低い芯鞘繊維を用いた場合、鞘部分の融点以上であって芯部分の融点よりも低い温度に加熱されると、鞘部分の樹脂は溶融し、芯部分の樹脂は形状を維持する。これにより、鞘部分の溶融した樹脂は、炭酸塩層中に炭酸塩および／または重炭酸塩を保持し、および／または酸層中に酸を保持するとともに、吸水性材料と芯部分の繊維とにより構成される構造体の構成成分同士を結着する効果を示す。そのため、本発明の炭酸ガス発生シートは、シート内の空隙を確保した上でシート強度を付与し、柔らかで強度に優れたシートを提供することが可能となる。
【０１１８】
上述したような２成分以上の複合体は、外部に露出する熱融着性樹脂の存在により、熱融着性を提供することができ、バインダーとして機能することができる。したがって、これらの複合体は、本発明において熱融着性樹脂として配合されることができる。
【０１１９】
（吸水性材料）
本発明の第１の態様においては、炭酸塩層および酸層の少なくとも一方に、吸水性材料が含有されていてもよい。吸水性材料としては、パルプ、麻、綿、絹、羊毛、鉱物繊維等の天然繊維、レーヨン等の再生繊維、ポリ乳酸、ナイロン等の合成繊維を用いることができる。吸水性材料は、例えば解繊チョップドファイバーの形態で用いることができる。吸水性材料は、２種以上を併用しても構わない。また、吸水性材料として、吸水性樹脂粒子等の粒子の形態の助剤を用いることもできる。吸水性樹脂粒子の例としては、カルボキシメチルセルロース、ポリビニルアルコールや高分子吸収体（ＳＡＰ）などが挙げられる。
【０１２０】
炭酸塩または酸は、吸水性材料の存在により、層内で分散して存在することができる。また、本発明の吸収性材料は、炭酸ガス発生シートの使用時に、水および水に溶解した炭酸塩または酸と接触してこれらを吸収し、保持する一方で、徐放することができるので、炭酸ガス発生シート内で、水分を徐々に浸透させることができる。したがって、炭酸ガス発生シートの使用時において、炭酸塩と酸との間の反応開始の時間に幅を持たせることができ、その結果、炭酸ガス発生シート全体としての炭酸ガス発生の持続時間を長くすることができる。
【０１２１】
（効果促進剤）
本発明の炭酸ガス発生シートには、その用途に応じて、１つまたは複数の効果促進剤を配合することができる。
【０１２２】
効果促進剤としては、例えば：油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、アルカリ、粉体、無機塩、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、金属含有化合物、不飽和単量体、多価アルコール、高分子添加剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、増粘剤、粘着付与物質、止痒剤、角質軟化剥離剤、油性原料、紫外線遮断剤、防腐殺菌剤、抗酸化物質、液状マトリックス、脂溶性物質、高分子カルボン酸塩、添加剤、金属セッケン等、が挙げられる。
【０１２３】
効果促進剤は、例えば、炭酸塩層および酸層のうちの一方または両方に配合することができる。また、他の層に加えることもできる。
【０１２４】
（吸水性シート）
吸水性シート３００としては、水分を通す性質（通水性）を有するシート、および水分を吸収する性質（吸水性）を有するシートのうちから任意のシートを用いることができる。水分を通す性質（通水性）を有するシートとしては、水を通しさえすればよく、何ら限定はない。水分を吸収する性質（吸水性）を有するシートとしては、水分を内部に取り込んで保持することができるとともに、内部の水分を放出することができるシートを使用することができる。すなわち、本発明に適用することのできる水分を吸収する性質（吸水性）を有するシートは、水を通す性質（通水性）を有するシートの一種であるといえる。吸水性シート３００は、ＪＩＳ  Ｌ１９０７規格に規定される沈降速度の測定方法に準じて測定される吸水速度が６０秒以下であり、３０秒以下であることがさらに好ましい。もしくは、ＪＩＳ  Ｌ１９０７規格に規定される滴下法による吸水（もしくは通水）速度が６０秒以下であり、３０秒以下であることがさらに好ましい。吸水性シート３００は、吸水性が低いほど水を通す速度が速く、これを用いた炭酸ガス発生シートでは、炭酸塩と酸との反応が迅速に進み、炭酸ガスを短時間に集中的に発生させることができる。また、吸水性シート３００は、吸水性（水分の保持力）が高いほど、炭酸塩と酸との反応の開始を遅らせることができるので、炭酸ガス発生シート全体での炭酸ガスの発生の持続時間を長くすることができる。吸水性シート３００は、例えば、不織布、布または他のメッシュ構造を有するシートであることができ、例えば、ワリフ（登録商標）などの特殊不織布であることができる。
【０１２５】
高い保水性を有する吸水性シート５００としては、内部を通る水分または内部に吸収した水分を時間をかけて徐々に放出することが可能な性質を有する任意のシートを用いることができる。
【０１２６】
また、意匠性付与や、清掃用品として使用する場合のふき取り性向上を目的として、炭酸ガス発生シートの外層となる吸水性シートの表面には、凹凸などの表面加工を施してもよい。
【０１２７】
表面に使用する吸水性シートとして、厚手のシートや密度の低いシートを使用することで、炭酸ガス発生シートの外面に現れる粒状感を低減する効果がある。一方、薄手のシートや通水性、通気性の高いシートを使用すると、炭酸ガス発生シートの表面からの水分の浸入および発生した炭酸ガスの外部への放出が妨げられにくく、炭酸ガス発生の即時効果を得やすい。用途や目的に合わせて、吸水性シートは適宜選択される。
【０１２８】
（フィルム）
フィルム４００としては、炭酸ガス発生シートを使用時に皮膚や曲面に沿って適用することができるような柔軟性を有し、炭酸ガス発生シートの他の層、特に、吸水性シート３００と比べて通気性が相対的に低い、任意のフィルムを用いることができる。
【０１２９】
フィルムは、通気性が低いほど、炭酸ガス発生シートの使用時に発生した炭酸ガスのフィルム配置側の面からの放出防止／抑制効果は高くなる。そのため、フィルム配置側の面とは反対側の面を皮膚または、洗浄したい部位等に適用することにより、皮膚や適用部位に対し炭酸ガスを集中的におよび／または長時間にわたって適用することが可能になるという効果を奏する。その一方で、通気性が低いと使用時の蒸れが生じ易くなるため、フィルムは適度な通気性を有していてもよい。例えば、日本工業規格ＪＩＳ  Ｌ１０９６：２０１０に規定される「織物及び編物の生地試験方法」によって測定される通気度が、好ましくは２００ｃｍ3／ｃｍ2／ｓ以下、より好ましくは１５０ｃｍ3／ｃｍ2／ｓ以下のフィルムを用いることができる。この通気度は、所定の圧力を加えた時の単位面積、単位時間あたりのフィルムを透過する空気量であり、値が大きいほど通気性が高いことを示す。炭酸ガス発生シートの他の層、特に、吸水性シートと比べて通気性が相対的に低いフィルムを使用することで、炭酸ガスの透過に指向性を持たせることができる。
【０１３０】
フィルムとしては、例えば、ポリエステル、ポリビニルアルコール、ポリエチレン、ポリプロピレン、ポリエチレンとポリプロピレンの複合フィルム等の樹脂フィルムが挙げられる。
【０１３１】
（各成分の含有比率）
炭酸ガス発生シートにおける炭酸塩および酸は、コストの観点からは、それぞれ化学当量で使用されることが好ましいが、肌への影響を鑑みると酸を過配合にして、反応後のｐＨが５程度となるように調整することもできる。また、炭酸塩および酸の粒子径等の要因による溶解性の違いにより、炭酸塩及び酸の好ましい配合比率は異なる場合があり、適宜、調整することができる。
【０１３２】
炭酸塩層および酸層のそれぞれにおいて、炭酸塩または酸と熱融着性樹脂との含有比率（質量基準）は、例えば２／９８〜９８／２であることができ、５／９５〜９５／５であることができ、１０／９０〜９０／１０であることができる。比率が前記範囲にあると、炭酸ガス発生シートの面内方向の炭酸塩および酸が均一に配合でき、粉落ちを抑制することができる。
【０１３３】
炭酸塩層および酸層のそれぞれにおいて、さらに吸水性材料が含有されている場合は、炭酸塩または酸と熱融着性樹脂と吸収材料との含有比率（質量基準）は、例えば２／４９／４９〜９６／２／２であることができ、６／４７／４７〜９４／３／３であることができ、１０／４５／４５〜９０／５／５であることができる。比率が前記範囲にあると、炭酸塩および酸は、炭酸ガス発生シートの面内方向で均一に配置されることができるとともに、吸水性材料の存在により、層内で分散して存在することができる。また、本発明の吸収性材料は、炭酸ガス発生シートの使用時に、水および水に溶解した炭酸塩または酸と接触してこれらを吸収し、保持する一方で、徐放することができるので、炭酸ガス発生シート内で、水分を徐々に浸透させることができる。したがって、炭酸ガス発生シートの使用時において、炭酸塩と酸との間の反応開始の時間に幅を持たせることができ、その結果、炭酸ガス発生シート全体としての炭酸ガス発生の持続時間を長くすることができる。
【０１３４】
その他、炭酸塩層、酸層および他の層のうちの１つまたは複数の層に、１つまたは複数の効果促進剤を、適量、配合することができる。
【０１３５】
（坪量）
炭酸ガス発生シートの坪量は、用途に応じて適宜設定することができる。例えば、３０〜３００ｇ／ｍ2であることが好ましい。
【０１３６】
＜炭酸ガス発生シートの製造方法＞
本発明の第１の態様に係る炭酸ガス発生シートの製造方法として、例えば、ウェブ層を搬送するためのキャリアシート上に、酸粒子または炭酸塩粒子と例えばポリエチレン（ＰＥ）のような熱融着性樹脂との均一混合物を配置し、その上に、吸水性シートとなるウェブ層を積層し、さらにその上に、炭酸塩粒子または酸粒子と例えばポリエチレン（ＰＥ）のような熱融着性樹脂との均一混合物を配置し、さらにその上にキャリアシートを配置して、熱融着性樹脂を加熱処理により溶融させて接合する方法がある。このとき、キャリアシートに本発明の吸水性シートを用いて、本発明の第１の態様に係る層構成を有する炭酸ガス発生シートを得てもよい。また、キャリアシートの１つに、他の層と比べて通気性が相対的に低い任意のフィルムを用いて、本発明の第１の態様に係る層構成を有する炭酸ガス発生シートを得てもよい。キャリアシートは、本発明において必須ではなく、上記加熱処理後に、形成された積層体から剥がしてもよい。製造時における炭酸塩と酸との反応を防ぐために、本発明において、これらの積層は乾式法にて行う。また、別の実施形態として例えば、エアレイド法を採用するウェブ形成装置を用いる方法がある。
【０１３７】
（エアレイド法を採用する炭酸ガス発生シートの製造方法）
エアレイド法を採用する本実施形態の炭酸ガス発生シートの製造方法は、解繊工程と混合工程とウェブ形成工程と結着工程とを有する。
【０１３８】
（解繊工程）
解繊工程は、ショートカットファイバーの形態の熱融着性樹脂を、空気流によって解繊して解繊ショートカットファイバーを得る工程である。
【０１３９】
ショートカットファイバーの空気流による解繊方法では、ブロアー等によって空気流を形成し、その空気流にショートカットファイバーを供給し、空気流の攪拌効果によって解繊する。
【０１４０】
解繊方法としては、旋回する空気流で解繊することが好ましい。旋回する空気流を利用した解繊方法によれば、ショートカットファイバーを充分に解繊することができ、エアレイド法によってエアレイドウェブを形成する際に、解繊ショートカットファイバーの分散性をより高めることができる。
【０１４１】
旋回する空気流を利用した解繊方法としては、例えば、ブロアーの中にショートカットファイバーを投入してブロアーにて解繊する方法が挙げられる。また、ブロアーによって円筒容器内に、周方向に沿うように空気を送って旋回流を形成し、その旋回流の中にショートカットファイバーを供給し、攪拌して解繊する方法が挙げられる。
【０１４２】
空気流の流速は、ショートカットファイバーの量に応じて適宜選択されるが、通常は、１０〜１５０ｍ／秒の範囲内である。
【０１４３】
（混合工程）
混合工程は、解繊ショートカットファイバーの形態の熱融着性樹脂と炭酸塩または酸とを混合してウェブ原料を得る工程である。このとき同時に、任意の他の材料を混合することができる。任意の他の材料の形状は、繊維状でも粒子状でもよい。任意の他の材料の例としては、吸水性樹脂粒子や効果促進剤等の必要に応じて添加される助剤等が挙げられる。これらの材料の添加順に特に限定は無く、また、これらの材料は、混合工程よりも後の工程で、例えば散布等によって添加することもできる。
【０１４４】
混合に際しては、解繊ショートカットファイバーの分散性を向上させるために、解繊ショートカットファイバーと炭酸塩または酸とを攪拌することが好ましい。ただし、解繊ショートカットファイバーの破断を防ぐために、機械的剪断力を利用した攪拌ではなく、空気流を用いた攪拌を適用することが好ましい。
【０１４５】
混合工程は、解繊工程の後でもよいし、解繊工程と同時でもよい。混合工程を解繊工程と同時とする場合には、解繊工程での空気流を利用して、解繊ショートカットファイバーと炭酸塩または酸とを混合する。また、後述する粒子散布工程で解繊ショートカットファイバーのウェブ形成ラインに炭酸塩または酸の粉体を投入し、混合してもよい。
【０１４６】
（ウェブ形成工程）
ウェブ形成工程は、エアレイド法によってウェブ原料からエアレイドウェブを得る工程である。ここで、エアレイド法とは、空気流を利用して繊維を３次元的にランダムに堆積させてウェブを形成する方法である。
【０１４７】
（粒子散布工程）
粒子散布工程は、既知の方法よってウェブ原料に粉体を配合する工程である。繊維に粉体を混合してウェブを形成する方式もしくはウェブやキャリアシートの表面に散布する方式のいずれを用いてもよい。
【０１４８】
本実施形態におけるウェブ形成工程では、例えば、図３に示すウェブ形成装置１を用いる。このウェブ形成装置１は、コンベア１０と透気性無端ベルト２０と繊維混合物供給手段３０と第１のキャリアシート供給手段４０と第２のキャリアシート供給手段５０とサクションボックス６０と備える。
【０１４９】
ここで、コンベア１０は、複数のローラー１１によって構成されている。透気性無端ベルト２０は、コンベア１０に装着されて回転するようになっている。繊維混合物供給手段３０は、透気性無端ベルト２０に繊維混合物を空気流と共に供給するものである。第１のキャリアシート供給手段４０は、透気性無端ベルト２０に向けて第１のキャリアシート４１を供給するものである。第２のキャリアシート供給手段５０は、透気性無端ベルト２０を通過した第１のキャリアシート４１に向けて第２のキャリアシート５１を供給するものである。サクションボックス６０は、透気性無端ベルト２０をその内側から吸引するものである。
【０１５０】
ウェブ形成装置１においては、繊維混合物供給手段３０は透気性無端ベルト２０の上方に設置され、第１のキャリアシート供給手段４０は透気性無端ベルト２０よりも上流に設置され、第２のキャリアシート供給手段５０は透気性無端ベルト２０よりも下流に設置されている。
【０１５１】
上記ウェブ形成装置１を用いたウェブ形成工程では、各ローラー１１を同方向に回転させることによりコンベア１０を駆動させて透気性無端ベルト２０を回転させる。また、透気性無端ベルト２０の上に接触するように、第１のキャリアシート４１を第１のキャリアシート供給手段４０から繰り出す。
【０１５２】
次いで、サクションボックス６０によって透気性無端ベルト２０を吸引しながら、繊維混合物供給手段３０から空気流と共に繊維混合物を下降させ、透気性無端ベルト２０上の第１のキャリアシート４１上に繊維混合物を落下、堆積させる。これにより、エアレイドウェブＡを形成する。
【０１５３】
次いで、エアレイドウェブＡの上に、第２のキャリアシート５１を第２のキャリアシート供給手段５０より供給して、エアレイドウェブ含有積層シートを得る。
【０１５４】
（結着工程）
結着方式は、水を使わずに結着させる観点から、サーマルボンド方式を使用することが好ましい。サーマルボンド方式による結着工程は、エアレイドウェブを加熱処理して、解繊ショートカットファイバー同士を熱融着性樹脂によって結着させる工程である。
【０１５５】
エアレイドウェブの加熱処理としては、熱風処理、赤外線照射処理が挙げられ、装置が低コストである点では、熱風処理が好ましい。
【０１５６】
熱風処理としては、エアレイドウェブを、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などが挙げられる。
【０１５７】
本実施形態のように、エアレイドウェブが第１のキャリアシートおよび第２のキャリアシートに挟まれて積層シートになっている場合には、積層シートのまま熱風処理してもよい。第１のキャリアシートおよび第２のキャリアシートは、熱風処理後にエアレイドウェブから剥離することができる。加熱処理温度は、熱融着性樹脂が溶融する温度とすればよい。例えば、一般的にサーマルボンド方式に使用されるＰＰ、ＰＥなどの材料を使用する場合、加熱温度を１１５℃以上に設定することが望ましい。
【０１５８】
結着工程の後には、炭酸ガス発生シートの厚みおよび密度を微調整する目的で、加熱ロールに通して圧縮処理してもよい。
【０１５９】
（作用効果）
上記製造方法では、炭酸塩または酸の粒子と熱融着性樹脂とを均一に配合することができる。そのため、シートの面内方向で均一にガスを発生させることができる。
【０１６０】
炭酸塩または酸が熱融着性樹脂と配合されることによって、炭酸ガス発生シート内において炭酸塩または酸が熱融着性樹脂をバインダーとしてしっかりと固定され得るため、粉落ちを防ぐことができる。
【０１６１】
［第２の態様］
図４を参照して、本発明の第２の態様に係る炭酸ガス発生シートの層構成および作用効果について説明する。第１の態様と同様の構成については説明を割愛する場合がある。
【０１６２】
＜炭酸ガス発生シート＞
本発明の第２の態様に係る炭酸ガス発生シートは、炭酸塩層および酸層を備える積層体であり、炭酸塩層および酸層は隣接して設けられており、炭酸塩層および酸層のうちの少なくとも一方は吸水性材料を含む層である。本発明の第２の態様に係る炭酸ガス発生シートは、製造工程中における炭酸塩と酸との間の反応を防止するために、乾式法で製造される。
【０１６３】
（層構成および作用効果）
図４は、本発明の第２の態様に係る炭酸ガス発生シートの構成を限定目的ではなく例示目的で示す図である。図中において、同一の符号は同一の構成要素を示す。同一の構成要素に関しては、重複する説明を割愛する場合がある。
【０１６４】
図４（ａ）および（ｂ）は、それぞれ、炭酸塩層および酸層のうちの一方が吸水性材料を含む層であり、他方が吸水性材料を含まない層である例である。
【０１６５】
詳細には、図４（ａ）に示す炭酸ガス発生シートは、吸水性材料を含む酸層２００と、吸水性材料を含まない炭酸塩層１２０と、吸水性シート３００と、を順に積層した構成を有する。また、図２（ｂ）に示す炭酸ガス発生シートは、吸水性材料を含む炭酸塩層１００と、吸水性材料を含まない酸層２２０と、吸水性シート３００と、を順に積層した構成を有する。
【０１６６】
図４（ａ）および（ｂ）の構成においては、炭酸塩層および酸層のうちの一方に吸水性材料を含むため、層の厚み方向における炭酸塩または酸の分布を広げると共に、使用時に水分を徐々に浸透させることができる。したがって、炭酸塩と酸との反応開始の時間に幅を持たせることができる。また、炭酸ガス発生シート全体としての炭酸ガス発生を持続せることができる。
【０１６７】
図４（ａ）および（ｂ）の構成においては、吸水性シート３００を表面に含む。そのため、使用時に、化粧水等の水を十分に透過させて炭酸塩と酸との反応を促すことができる。また、吸水性シート３００は、吸水性材料を含まない層１２０、２２０の上面を覆って設けられていることから、炭酸ガス発生シートからの炭酸塩または酸の粉落ちを防止することができる。なお、吸水性シート３００は、本発明に必須の要素ではない。
【０１６８】
図４（ｃ）は、炭酸塩層１００および酸層２００の両方が吸水性材料を含む層である例である。炭酸塩層および酸層の両方に吸水性材料を含むため、炭酸塩または酸の厚み方向における分布を広げると共に、使用時に水分を徐々に浸透させることができ、炭酸塩と酸との反応開始の時間に幅を持たせることができる。したがって、炭酸ガス発生シート全体としての炭酸ガス発生を持続させることができる。
【０１６９】
図４（ｄ）および（ｅ）は、図４（ｃ）に示す構成に対して片面または両面に吸水性シート３００をさらに積層した例である。吸水性シート３００を表面に含むため、使用時に化粧水等の水を十分に透過させまたは保持して炭酸塩と酸との反応を促すことができる。なお、本発明の炭酸ガス発生シートにおいて吸水性シート３００の層が複数含まれる場合、それらは必ずしも同一の材料でなくともよい。表面にシート３００を設ける場合、酸もしくは塩基が肌と直接触れるのを防ぐことができるため、酸もしくはアルカリによる刺激を緩衝させる効果がある。
【０１７０】
図４（ｆ）に示す炭酸ガス発生シートは、図４（ｄ）に示す構成に対して、吸水性シート３００を有さない方の表面に相対的に通気性の低いフィルム４００を設けた例である。
【０１７１】
図４（ｆ）の構成においては、片面に相対的に通気性の低いフィルム４００を有するため、使用時に発生した炭酸ガスがフィルム配置側の面から放出されることを防止または抑制することができる。そのため、フィルム配置側の面とは反対側の面を皮膚に適用することにより、皮膚に対し炭酸ガスを集中的におよび／または長時間にわたって適用することが可能になる。
【０１７２】
以上、図４（ａ）から（ｆ）を用いて本発明の炭酸ガス発生シートの構成を説明した。しかしながらこれらは例示であり、これ以外の構成、例えば図中、炭酸塩と酸との関係が逆の構成例も本発明の範囲に含まれる。
【０１７３】
（炭酸塩層）
炭酸塩層は、炭酸塩および／または重炭酸塩を含有する層である。炭酸塩または重炭酸塩としては、化粧料として使用する場合は、化粧料で使用できるグレードのものであれば特段の限定無く使用でき、その他の用途で使用する場合は、特段グレードを規定しない。例えば、炭酸ナトリウム、炭酸水素ナトリウム、セスキ炭酸ナトリウム、炭酸カリウム、炭酸水素カリウム、炭酸カルシウム、炭酸マグネシウム、重炭酸マグネシウム、重炭酸カルシウムもしくはその誘導体等を用いることができる。炭酸塩および／または重炭酸塩は２種以上を併用しても構わない。炭酸塩および／または重炭酸塩は、固体状の組成物であり、例えば粒子の形態であることが好ましい。炭酸塩および／または重炭酸塩は、例えばシリカ等の担持体に担持させた形態であってもよい。炭酸塩および／または重炭酸塩は結晶水として水を含んでも良い。結晶水を含むと水への溶解度が高くなり、反応性が向上する。ただし、保存安定性の観点から、炭酸塩層は、加水分解や酸との反応が開始される等、変質の原因となる水分を含まないことが好ましい。炭酸塩層には、炭酸塩および／または重炭酸塩の他、熱融着性樹脂や、効果促進剤を含有させることができる。本発明に使用する炭酸塩または重炭酸塩としては、平均粒子径５〜５０００μｍの粒子が好ましい。平均粒子径５〜５０００μｍであれば、粒子の脱落が少なく、適度な粒状感により、良好な使用感が得られる。
【０１７４】
（酸層）
酸層は、固体の酸を含有する層である。酸としては、化粧料として使用する場合は、化粧料で使用できるグレードのものであれば特段の限定無く使用でき、その他の用途で使用する場合は、特段グレードを規定しない。例えば、マロン酸、マレイン酸、クエン酸、リンゴ酸、酒石酸、コハク酸、フマル酸、ヒアルロン酸、リン酸二水素ナトリウムもしくはその誘導体、加水分解されて酸を生じる物質等を用いることができる。酸は２種以上を併用しても構わない。酸は、固体状の組成物であり、例えば粒子の形態であることが好ましい。酸は結晶水として水を含んでいてもよい。結晶水を含むと水への溶解度が高くなり、反応性が向上する。ただし、保存安定性の観点から、酸層は、加水分解や炭酸塩との反応が開始される等、変質の原因となる水分を含まないことが好ましい。酸層には、固体の酸の他、熱融着性樹脂や、効果促進剤を含有させることができる。本発明に使用する酸としては、平均粒子径５〜５０００μｍの粒子が好ましい。平均粒子径５〜５０００μｍであれば、粒子の脱落が少なく、適度な粒状感により、良好な使用感が得られる。平均粒子径を小さくすると溶解速度が速くなり、水に濡らしてすぐに反応が進むため、使用初期のＣＯ2ガス発生量が多くなる。また、肌に使用する場合は、粒状感を低減することができる。一方、平均粒子径を大きくすると、水と接触した際、溶解が徐々に進むため、炭酸ガス発生の持続時間を延長する効果がある。また、平均粒子径を大きくすることで粒子脱落を少なくする効果がある。
【０１７５】
（吸水性材料を含む層）
上述の本発明の第１の態様においては、炭酸塩層および酸層の少なくとも一方に、吸水性材料が含有されていてもよいことを説明した。これに対し、本発明の第２の態様においては、炭酸塩層および酸層の少なくともいずれか一方に、吸水性材料を含有させることを必須の構成要件とする。この吸水性材料を含有させた層が、本発明の第２の態様における吸水性材料を含む層となる。
【０１７６】
（吸水性材料）
吸水性材料としては、パルプ、麻、綿、絹、羊毛、鉱物繊維等の天然繊維、レーヨン等の再生繊維、ポリ乳酸、ナイロン、ポリビニルアルコール（ＰＶＡ）、高分子吸収繊維（ＳＡＦ）等の合成繊維を用いることができる。吸水性材料は、例えば解繊ショートカットファイバーの形態で用いることができる。吸水性材料は、２種以上を併用しても構わない。また、吸水性材料として、吸水性樹脂粒子等の粒子の形態の助剤を用いることもできる。吸水性樹脂粒子の例としては、カルボキシメチルセルロース、ポリビニルアルコールや高分子吸収体（ＳＡＰ）などが挙げられる。
【０１７７】
炭酸塩または酸は、吸水性材料の存在により、層内で分散し、厚み方向において分布が広がって存在することができる。また、本発明の吸収性材料は、炭酸ガス発生シートの使用時に、水および水に溶解した炭酸塩または酸と接触してこれらを吸収し、保持する一方で、徐放することができるので、炭酸ガス発生シート内で、水分を徐々に浸透させることができる。したがって、炭酸ガス発生シートの使用時において、炭酸塩と酸との間の反応開始の時間に幅を持たせることができ、その結果、炭酸ガス発生シート全体としての炭酸ガス発生の持続時間を長くすることができる。
【０１７８】
（効果促進剤）
本発明の炭酸ガス発生シートには、その用途に応じて、１つまたは複数の効果促進剤を配合することができる。
【０１７９】
効果促進剤としては、例えば：油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、アルカリ、粉体、無機塩、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、金属含有化合物、不飽和単量体、多価アルコール、高分子添加剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、増粘剤、粘着付与物質、止痒剤、角質軟化剥離剤、油性原料、紫外線遮断剤、防腐殺菌剤、抗酸化物質、液状マトリックス、脂溶性物質、高分子カルボン酸塩、添加剤、金属セッケン等、が挙げられる。
【０１８０】
効果促進剤は、例えば、炭酸塩層および酸層のうちの一方または両方に配合することができる。また、他の層に加えることもできる。
【０１８１】
（熱融着性樹脂）
本発明における熱融着性樹脂は、吸水性材料および炭酸塩または酸を結着させるバインダー樹脂となる。また、熱融着性樹脂は、炭酸ガス発生シートにおける強度付与の効果があり、形状が維持されやすくなる。
【０１８２】
熱融着性樹脂は繊維状であってもよいし、粒子状であってもよい。強度がより高くなる点からは、熱融着性樹脂は繊維状であることが好ましい。熱融着性樹脂は、例えば、ショートカットファイバーの形態であってもよい。
【０１８３】
熱融着性樹脂としては、例えば、融点が９５℃〜１３０℃の低密度ポリエチレン（ＰＥ）、融点が１２０℃〜１４０℃の高密度ポリエチレン、融点が１６０℃〜１６５℃のホモポリマーまたはブロックコポリマーからなるポリプロピレン（ＰＰ）、融点が１３５℃〜１５０℃のコポリマーからなるポリプロピレン、融点が１１０〜１９０℃の低融点ポリエチレンテレフタレート（ＰＥＴ）、融点が１００〜１３０℃の低融点ポリアミド、融点が１１０℃〜１５０℃の低融点ポリ乳酸、融点が１１５℃のポリブチレンサクシネート等が挙げられる。融点が１１０℃を超える熱可塑性樹脂は、本発明において好ましく使用される。熱融着性樹脂は２種類以上を併用しても構わない。
【０１８４】
熱融着性樹脂が繊維状である場合、熱融着性繊維の繊度は１ｄｔｅｘ〜１２０ｄｔｅｘであることが好ましく、１ｄｔｅｘ〜８５ｄｔｅｘであることがより好ましい。また、熱融着性繊維の平均繊維長は１〜１００ｍｍであることが好ましく、１〜６０ｍｍであることがより好ましく、２〜３０ｍｍであることがさらに好ましい。熱融着性繊維の繊度および平均繊維長が前記範囲であると、ウェブ層の形成が容易であり、均一な結着力や分散状態を得やすい。
【０１８５】
熱融着性樹脂が粒子状である場合、熱融着性粒子の平均粒径は、１〜１，０００μｍであることが好ましく、１０〜８００μｍであることがより好ましい。熱融着性樹脂の平均粒子径は使用する炭酸塩と酸粒子を完全に被覆しない範囲で適宜選択することができる。
【０１８６】
（熱融着性樹脂の複合体）
熱融着性樹脂は２成分以上の複合体であってもよい。たとえば、融点の異なる樹脂を複合化した芯鞘繊維、長手方向に垂直な断面で異なる樹脂を使用したサイドバイサイド繊維、コアとシェルとを有するコアシェル粒子等が挙げられる。これらの中でも、異種の樹脂を容易に複合化できることから、芯鞘繊維が好適に用いられる。
【０１８７】
芯鞘繊維としては、芯部分の融点よりも鞘部分の融点が低い芯鞘繊維が好適に用いられる。例えば、ポリプロピレン繊維（融点１６０℃）からなる芯部分と、該芯部分の外周に形成された、ポリエチレン（融点１３０℃）からなる鞘部分とを備えたＰＰ／ＰＥ複合芯鞘繊維が挙げられる。
【０１８８】
また、他の芯鞘繊維としては、例えば、ＰＥＴ／低融点ＰＥＴ複合芯鞘繊維、高密度ポリエチレン／低密度ポリエチレン複合芯鞘繊維、ポリエチレン／低融点ＰＥＴ複合芯鞘繊維、ポリアミド／低融点ポリアミド複合芯鞘繊維、ポリ乳酸／低融点ポリ乳酸複合芯鞘繊維、ポリ乳酸／ポリブチレンサクシネート複合芯鞘繊維等が挙げられる。  一般的な芯鞘繊維は鞘部分の融点が１１０℃を超えるものが多く、そのような芯鞘繊維は本発明において好ましく使用される。
【０１８９】
本発明の炭酸ガス発生シートに芯部分の融点よりも鞘部分の融点が低い芯鞘繊維を用いた場合、鞘部分の融点以上であって芯部分の融点よりも低い温度に加熱されると、鞘部分の樹脂は溶融し、芯部分の樹脂は形状を維持する。これにより、鞘部分の溶融した樹脂は、炭酸塩層中に炭酸塩および／または重炭酸塩を保持し、および／または酸層中に酸を保持するとともに、吸水性材料と芯部分の繊維とにより構成される構造体の構成成分同士を結着する効果を示す。そのため、本発明の炭酸ガス発生シートは、シート内の空隙を確保した上でシート強度を付与し、柔らかで強度に優れたシートを提供することが可能となる。
【０１９０】
（吸水性シート）
吸水性シート３００としては、水分を通す性質（通水性）を有するシート、および水分を吸収する性質（吸水性）を有するシートのうちから任意のシートを用いることができる。水分を通す性質（通水性）を有するシートとしては、水を通しさえすればよく、何ら限定はない。水分を吸収する性質（吸水性）を有するシートとしては、水分を内部に取り込んで保持することができるとともに、内部の水分を放出することができるシートを使用することができる。すなわち、本発明に適用することのできる水分を吸収する性質（吸水性）を有するシートは、水を通す性質（通水性）を有するシートの一種であるといえる。吸水性シート３００は、ＪＩＳ  Ｌ１９０７規格に規定される沈降速度の測定方法に準じて測定される吸水速度が６０秒以下であり、３０秒以下であることがさらに好ましい。もしくは、ＪＩＳ  Ｌ１９０７規格に規定される滴下法による吸水（もしくは通水）速度が６０秒以下であり、３０秒以下であることがさらに好ましい。吸水性シート３００は、吸水性が低いほど水を通す速度が速く、これを用いた炭酸ガス発生シートでは、炭酸塩と酸との反応が迅速に進み、炭酸ガスを短時間に集中的に発生させることができる。また、吸水性シート３００は、吸水性（水分の保持力）が高いほど、炭酸塩と酸との反応の開始を遅らせることができるので、炭酸ガス発生シート全体での炭酸ガスの発生の持続時間を長くすることができる。吸水性シート３００は、例えば、不織布、布または他のメッシュ構造を有するシートであることができ、例えば、ワリフ（登録商標）などの特殊不織布であることができる。
【０１９１】
また、意匠性付与や、清掃用品として使用する場合のふき取り性向上を目的として、炭酸ガス発生シートの外層となる吸水性シートの表面には、凹凸などの表面加工を施してもよい。  表面に使用する吸水性シートとして、厚手のシートや密度の低いシートを使用することで、炭酸ガス発生シートの外面に現れる粒状感を低減する効果がある。一方、薄手のシートや通水性、通気性の高いシートを使用すると、炭酸ガス発生シートの表面からの水分の浸入および発生した炭酸ガスの外部への放出が妨げられにくく、炭酸ガス発生の即時効果を得やすい。用途や目的に合わせて、吸水性シートは適宜選択される。
【０１９２】
（フィルム）
フィルム４００としては、炭酸ガス発生シートを使用時に皮膚や曲面に沿って適用することができるような柔軟性を有し、炭酸ガス発生シートの他の層、特に、吸水性シート３００と比べて通気性が相対的に低い、任意のフィルムを用いることができる。
【０１９３】
フィルムは、通気性が低いほど、炭酸ガス発生シートの使用時に発生した炭酸ガスのフィルム配置側の面からの放出防止／抑制効果は高くなる。そのため、フィルム配置側の面とは反対側の面を皮膚または、洗浄したい部位等に適用することにより、皮膚や適用部位に対し炭酸ガスを集中的におよび／または長時間にわたって適用することが可能になるという効果を奏する。その一方で、通気性が低いと使用時の蒸れが生じ易くなるため、フィルムは適度な通気性を有していてもよい。例えば、日本工業規格ＪＩＳ  Ｌ１０９６：２０１０に規定される「織物及び編物の生地試験方法」によって測定される通気度が、好ましくは１５０ｃｍ3／ｃｍ2／ｓ以下で、より好ましくは２００ｃｍ3／ｃｍ2／ｓ以下フィルムを用いることができる。この通気度は、所定の圧力を加えた時の単位面積、単位時間あたりのフィルムを透過する空気量であり、値が大きいほど通気性が高いことを示す。炭酸ガス発生シートの他の層、特に、吸水性シートと比べて通気性が相対的に低いフィルムを使用することで、炭酸ガスの透過に指向性を持たせることができる。
【０１９４】
フィルムとしては、例えば、ポリエステル、ポリビニルアルコール、ポリエチレン、ポリプロピレン、ポリエチレンとポリプロピレンの複合フィルム等の樹脂フィルムが挙げられる。
【０１９５】
（各成分の含有比率）
炭酸ガス発生シートにおける炭酸塩および酸は、コストの観点からは、それぞれ化学当量で使用されることが好ましいが、肌への影響を鑑みると酸を過配合にして、反応後のｐＨが５程度となるように調整することもできる。また、炭酸塩および酸の粒子径等の要因による溶解性の違いにより、炭酸塩及び酸の好ましい配合比率は異なる場合があり、適宜、調整することができる。
【０１９６】
炭酸塩層および酸層のそれぞれにおいて、炭酸塩または酸と熱融着性樹脂との含有比率（質量基準）は、例えば２／９８〜９８／２であることができ、５／９５〜９５／５であることができ、１０／９０〜９０／１０であることができる。比率が前記範囲にあると、炭酸ガス発生シートの面内方向の炭酸塩および酸が均一に配合でき、粉落ちを抑制することができる。
【０１９７】
炭酸塩層および酸層のそれぞれにおいて、さらに吸水性材料が含有されている場合は、炭酸塩または酸と熱融着性樹脂と吸収材料との含有比率（質量基準）は、例えば２／４９／４９〜９６／２／２であることができ、６／４７／４７〜９４／３／３であることができ、１０／４５／４５〜９０／５／５であることができる。比率が前記範囲にあると、炭酸塩および酸は、炭酸ガス発生シートの面内方向で均一に配置されることができるとともに、吸水性材料の存在により、層内で分散して存在することができる。また、本発明の吸収性材料は、炭酸ガス発生シートの使用時に、水および水に溶解した炭酸塩または酸と接触してこれらを吸収し、保持する一方で、徐放することができるので、炭酸ガス発生シート内で、水分を徐々に浸透させることができる。したがって、炭酸ガス発生シートの使用時において、炭酸塩と酸との間の反応開始の時間に幅を持たせることができ、その結果、炭酸ガス発生シート全体としての炭酸ガス発生の持続時間を長くすることができる。
【０１９８】
その他、炭酸塩層、酸層および他の層のうちの１つまたは複数の層に、１つまたは複数の効果促進剤を、適量、配合することができる。
【０１９９】
（坪量）
炭酸ガス発生シートの坪量は、用途に応じて適宜設定することができる。例えば、３０〜３００ｇ／ｍ2であることが好ましい。
【０２００】
＜炭酸ガス発生シートの製造方法＞
本発明の第２の態様に係る炭酸ガス発生シートの製造方法として、例えば、エアレイド法を採用するウェブ形成装置で吸水性材料を含む層を作製し、これに対し他の層を別途積層させる製造方法を用いることができる。そのような方法として、炭酸塩または酸を含有する吸水性材料を含む層の表面に、酸粒子または炭酸塩粒子と例えばポリエチレン（ＰＥ）のような融着性バインダー粒子との均一混合物を配置し、融着性バインダーを熱により溶融させて接合する方法がある。あるいはまた、エアレイド法を採用するウェブ形成装置で吸水性材料を含む層を作製する際に、ウェブ層を搬送するためのキャリアシートに本発明の吸水性シートを用いることによって積層体を形成して、本発明の第２の態様に係る層構成を有する炭酸ガス発生シートを得てもよい。また、別途作製した炭酸ガス発生シートの各層を、エンボス加工やヒートシール加工により接合させてもよい。また、炭酸ガス発生シートの各層の接合面の少なくとも一方に粘着層を設けて、各層を接合させる方法などもある。製造時における炭酸塩と酸との反応を防ぐために、本発明において、これらの積層は乾式法にて行う。
【０２０１】
乾式法により積層を行うことにより製造された本発明の炭酸ガス発生シートにおいて、酸粒子および炭酸塩粒子は、それぞれ別個の層の中に粒子の状態で存在していることができる。そのため、本発明の炭酸ガス発生シートは、酸粒子および炭酸塩粒子が同一の層に配合されている構成と比べて、周囲雰囲気中の水分によって両成分が容易に反応することが抑制され、安定性および貯蔵保存性に優れる。
【０２０２】
（エアレイド法を採用する炭酸パックシートの製造方法）
エアレイド法を採用する本実施形態の炭酸パックシートの製造方法は、解繊工程と混合工程とウェブ形成工程と結着工程とを有する。
【０２０３】
（解繊工程）
解繊工程は、ショートカットファイバーの形態の材料を、空気流によって解繊して解繊ショートカットファイバーを得る工程である。
【０２０４】
ショートカットファイバーの空気流による解繊方法では、ブロアー等によって空気流を形成し、その空気流にショートカットファイバーを供給し、空気流の攪拌効果によって解繊する。
【０２０５】
解繊方法としては、旋回する空気流で解繊することが好ましい。旋回する空気流を利用した解繊方法によれば、ショートカットファイバーを充分に解繊することができ、エアレイド法によってエアレイドウェブを形成する際に、解繊ショートカットファイバーの分散性をより高めることができる。
【０２０６】
旋回する空気流を利用した解繊方法としては、例えば、ブロアーの中にショートカットファイバーを投入してブロアーにて解繊する方法が挙げられる。また、ブロアーによって円筒容器内に、周方向に沿うように空気を送って旋回流を形成し、その旋回流の中にショートカットファイバーを供給し、攪拌して解繊する方法が挙げられる。
【０２０７】
空気流の流速は、ショートカットファイバーの量に応じて適宜選択されるが、通常は、１０〜１５０ｍ／秒の範囲内である。
【０２０８】
（混合工程）
混合工程は、解繊ショートカットファイバーの形態の吸水性材料と炭酸塩または酸とを混合してウェブ原料を得る工程である。このとき同時に、任意の他の材料を混合することができる。任意の他の材料の形状は、繊維状でも粒子状でもよい。任意の他の材料の例としては、熱融着性樹脂、吸水性樹脂粒子、効果促進剤等の必要に応じて添加される助剤等が挙げられる。これらの材料の添加順に特に限定は無く、また、これらの材料は、混合工程よりも後の工程で、例えば散布等によって添加することもできる。
【０２０９】
混合に際しては、解繊ショートカットファイバーの分散性を向上させるために、解繊ショートカットファイバーと他の材料とを攪拌することが好ましい。ただし、解繊ショートカットファイバーの破断を防ぐために、機械的剪断力を利用した攪拌ではなく、空気流を用いた攪拌を適用することが好ましい。
【０２１０】
混合工程は、解繊工程の後でもよいし、解繊工程と同時でもよい。混合工程を解繊工程と同時とする場合には、解繊工程での空気流を利用して、解繊ショートカットファイバーと任意の材料を混合する。また、後述する粒子散布工程で解繊ショートカットファイバーのウェブ形成ラインに任意の粒子を投入し、混合してもよい。
【０２１１】
（ウェブ形成工程）
ウェブ形成工程は、エアレイド法によってウェブ原料からエアレイドウェブを得る工程である。ここで、エアレイド法とは、空気流を利用して繊維を３次元的にランダムに堆積させてウェブを形成する方法である。
【０２１２】
（粒子散布工程）
粒子散布工程は、既知の方法よってウェブ原料に粉体を配合する工程である。繊維に粉体を混合してウェブを形成する方式もしくはウェブの表面もしくはキャリアシート上に散布する方式のいずれを用いてもよい。
【０２１３】
本実施形態におけるウェブ形成工程では、例えば、図３に示すウェブ形成装置１を用いる。このウェブ形成装置１は、コンベア１０と透気性無端ベルト２０と繊維混合物供給手段３０と第１のキャリアシート供給手段４０と第２のキャリアシート供給手段５０とサクションボックス６０と備える。
【０２１４】
ここで、コンベア１０は、複数のローラー１１によって構成されている。透気性無端ベルト２０は、コンベア１０に装着されて回転するようになっている。繊維混合物供給手段３０は、透気性無端ベルト２０に繊維混合物を空気流と共に供給するものである。第１のキャリアシート供給手段４０は、透気性無端ベルト２０に向けて第１のキャリアシート４１を供給するものである。第２のキャリアシート供給手段５０は、透気性無端ベルト２０を通過した第１のキャリアシート４１に向けて第２のキャリアシート５１を供給するものである。サクションボックス６０は、透気性無端ベルト２０をその内側から吸引するものである。
【０２１５】
ウェブ形成装置１においては、繊維混合物供給手段３０は透気性無端ベルト２０の上方に設置され、第１のキャリアシート供給手段４０は透気性無端ベルト２０よりも上流に設置され、第２のキャリアシート供給手段５０は透気性無端ベルト２０よりも下流に設置されている。
【０２１６】
上記ウェブ形成装置１を用いたウェブ形成工程では、各ローラー１１を同方向に回転させることによりコンベア１０を駆動させて透気性無端ベルト２０を回転させる。また、透気性無端ベルト２０の上に接触するように、第１のキャリアシート４１を第１のキャリアシート供給手段４０から繰り出す。
【０２１７】
次いで、サクションボックス６０によって透気性無端ベルト２０を吸引しながら、繊維混合物供給手段３０から空気流と共に繊維混合物を下降させ、透気性無端ベルト２０上の第１のキャリアシート４１上に繊維混合物を落下、堆積させる。これにより、エアレイドウェブＡを形成する。
【０２１８】
次いで、エアレイドウェブＡの上に、第２のキャリアシート５１を第２のキャリアシート供給手段５０より供給して、エアレイドウェブ含有積層シートを得る。
【０２１９】
（結着工程）
結着方式は、水を使わずに結着させる観点から、サーマルボンド方式を使用することが好ましい。サーマルボンド方式による結着工程は、エアレイドウェブを加熱処理して、解繊ショートカットファイバー同士を熱融着性樹脂によって結着させる工程である。
【０２２０】
エアレイドウェブの加熱処理としては、熱風処理、赤外線照射処理が挙げられ、装置が低コストである点では、熱風処理が好ましい。
【０２２１】
熱風処理としては、エアレイドウェブを、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などが挙げられる。
【０２２２】
本実施形態のように、エアレイドウェブが第１のキャリアシートおよび第２のキャリアシートに挟まれて積層シートになっている場合には、積層シートのまま熱風処理してもよい。第１のキャリアシートおよび第２のキャリアシートは、熱風処理後にエアレイドウェブから剥離することができる。加熱処理温度は、熱融着性樹脂が溶融する温度とすればよい。例えば、一般的にサーマルボンド方式に使用されるＰＰ、ＰＥなどの材料を使用する場合、加熱温度を１１５℃以上に設定することが望ましい。
【０２２３】
結着工程の後には、炭酸ガス発生シートの厚みおよび密度を微調整する目的で、加熱ロールに通して圧縮処理してもよい。
【０２２４】
（作用効果）
上記製造方法では、粒子と吸水性材料の繊維とを、吸水性材料を含む層中に、効率良く含有させることができる。そのため、材料のロスが少なく、コスト削減が図れる。また、風合いの良いシートを容易に製造できる。
【０２２５】
炭酸塩または酸は、吸水性材料を含む層において、吸水性材料の存在により層の厚み方向に分散して存在することができる。吸水性材料は、水分を徐々に浸透させることができ、炭酸ガス発生シートの使用時において、炭酸塩と酸との間の反応開始に幅を持たせることができる。その結果、炭酸ガス発生シート全体としての炭酸ガス発生の持続時間を長くすることができる。
【０２２６】
ＩＩ．単位シートの第２の例［シクロデキストリン含有シート］
以下、図５および図６を参照して、本発明の機能性シートを構成する単位シートとして適用可能なシクロデキストリン含有シートについて説明する。
【０２２７】
本発明の単位シートに適用することのできるシクロデキストリン含有シートは、機能性成分が包接されたシクロデキストリン含有層を備え、前記シクロデキストリン含有層が乾式法で設けられたシートである。
【０２２８】
本明細書において、「機能性成分が包接されたシクロデキストリン」という際には、必ずしも、包接性能を有するシクロデキストリンの全量が最大量の機能性成分を包接しているものに限定されない。すなわち、本明細書における「機能性成分が包接されたシクロデキストリン」は、機能性成分が包接された状態のシクロデキストリンに加えて、機能性成分が包接されていない状態のいわゆる空のシクロデキストリンを含んでいることができるものとする。
【０２２９】
図５を参照して、本発明の範囲に含まれるシクロデキストリン含有シートの構成について説明する。図５は、本発明のシクロデキストリン含有シートの構成を限定目的ではなく例示目的で示す図である。図中において、同一の符号は同一の構成要素を示す。同一の構成要素に関しては、重複する説明を割愛する場合がある。
【０２３０】
図５（ａ）〜（ｃ）は、本発明に係る、機能性成分が包接されたシクロデキストリン含有層１００を備えるシクロデキストリン含有シートを示す。図５（ａ）は、シクロデキストリン含有層１００のみからなるシクロデキストリン含有シートである。図５（ｂ）および（ｃ）は、シクロデキストリン含有層１００の片面または両面に他の層３００が積層されたシクロデキストリン含有シートである。
【０２３１】
本発明のシクロデキストリン含有シートは、このように、単層構造を有していてもよく、２層、３層、または図示しない４層以上の多層構造を有していてもよい。シクロデキストリン含有シートは、シクロデキストリン含有層１００を２層以上含んでいてもよい。他の層３００は、例えば、シクロデキストリン含有シートの表面を改質する目的や、シクロデキストリン含有シートに強度（剛性）を付与する目的など、シクロデキストリン含有シートに何らかの機能性を付与する目的等で配設することができる。他の層３００には、例えば、布、不織布、紙、フィルム等のシートを用いることができる。他の層３００には、熱融着性樹脂が含まれていてもよい。シクロデキストリン含有シートが複数の層３００を備える場合、これらの層３００は、同一材料であっても異なる材料であってもよい。
【０２３２】
シクロデキストリン含有層１００には、機能性成分が包接されたシクロデキストリンＣのみが含まれていることができる。このとき、一種類に限定されず、複数種類の、機能性成分が包接されたシクロデキストリンＣが含まれていることができる。すなわち、機能性成分およびシクロデキストリンのそれぞれが、一種類であってもよく複数種類であってもよい。機能性成分の種類、およびシクロデキストリンの種類については、後述する。
【０２３３】
また、シクロデキストリン含有層１００には、機能性成分が包接されたシクロデキストリンＣに加えて、繊維、熱融着性樹脂、および効果促進剤などが含まれていてもよい。
【０２３４】
シクロデキストリン含有シートから機能性成分が包接されたシクロデキストリンＣが粉落ちしないための構成の例として、以下の第１の態様から第６の態様に示すような具体的態様を説明する。
【０２３５】
（第１の態様）
図５（ｄ）は、機能性成分が包接されたシクロデキストリン含有層１００が繊維Ｆを含む例である。繊維Ｆを含むシクロデキストリン含有層１１０において、機能性成分が包接されたシクロデキストリンの粉末は、繊維Ｆによって形成される空隙、すなわち繊維Ｆが構成する繊維構造物中の空隙に保持されることによって、粉落ちが防止されている。
【０２３６】
繊維を含むシクロデキストリン含有層１１０には、機能性成分が包接されたシクロデキストリンＣおよび繊維Ｆのみが含まれていることができる。また、繊維を含むシクロデキストリン含有層１１０には、機能性成分が包接されたシクロデキストリンＣおよび繊維Ｆに加えて、熱融着性樹脂、および効果促進剤などが含まれていてもよい。また、繊維Ｆ自体が、熱融着性樹脂であってもよい。
【０２３７】
本態様において、シクロデキストリン含有シートは、例えば表面改質や強度（剛性）付与等の機能性付与の目的で、繊維Ｆを含むシクロデキストリン含有層１１０の片面または両面に他の層３００が積層された多層構造（不図示）を有していてもよい。
【０２３８】
（第２の態様）
図５（ｅ）は、機能性成分が包接されたシクロデキストリン含有層１００が熱融着性樹脂Ａを含む例である。熱融着性樹脂Ａを含むシクロデキストリン含有層１２０は、機能性成分が包接されたシクロデキストリンの粉末と熱融着性樹脂Ａとを含む混合物中の熱融着性樹脂Ａを溶融することにより得られたものである。
【０２３９】
熱融着性樹脂Ａを含むシクロデキストリン含有層１２０において、機能性成分が包接されたシクロデキストリンＣは、溶融した熱融着性樹脂Ａが固化する際に、一部が被覆された状態で固着されることによって、粉落ちが防止されている。また、熱融着性樹脂Ａは、機能性成分が包接されたシクロデキストリンＣの全体を被覆しないような量で配合されており、機能性成分が包接されたシクロデキストリンＣは、熱融着性樹脂Ａによって被覆されていない部分を有し、機能性成分を放出する性能が保証されている。
【０２４０】
熱融着性樹脂Ａを含むシクロデキストリン含有層１２０には、機能性成分が包接されたシクロデキストリンＣおよび熱融着性樹脂Ａのみが含まれていることができる。また、熱融着性樹脂Ａを含むシクロデキストリン含有層１２０には、機能性成分が包接されたシクロデキストリンＣおよび熱融着性樹脂Ａに加えて、繊維、および効果促進剤などが含有されていてもよい。また、熱融着性樹脂Ａ自体が、繊維状であってもよい。
【０２４１】
本態様において、シクロデキストリン含有シートは、例えば表面改質や強度（剛性）付与等の機能性付与の目的で、熱融着性樹脂Ａを含むシクロデキストリン含有層１２０の片面または両面に他の層３００が積層された多層構造（不図示）を有していてもよい。
【０２４２】
（第３の態様）
図５（ｆ）は、機能性成分が包接されたシクロデキストリン含有層１００に隣接する層が熱融着性樹脂Ｂを含む例である。シクロデキストリン含有層に隣接する、熱融着性樹脂Ｂを含む層２００は、シクロデキストリン含有層１００の表面に熱融着性樹脂Ｂを配置して熱により熱融着性樹脂Ｂを溶融することにより得られたものである。
【０２４３】
シクロデキストリン含有層１００に含まれる、機能性成分が包接されたシクロデキストリンＣは、これに隣接する熱融着性樹脂Ｂを含む層２００において溶融した熱融着性樹脂Ｂが固化する際に、一部が被覆されて固着されることによって、粉落ちが防止されている。また、機能性成分が包接されたシクロデキストリンＣは、熱融着性樹脂Ｂによって被覆されていない部分を有し、機能性成分を放出する性能が保証されている。
【０２４４】
熱融着性樹脂Ｂを含む層２００には、熱融着性樹脂Ｂのみが含まれていることができる。また、熱融着性樹脂Ｂを含む層２００には、熱融着性樹脂Ｂに加えて、繊維、および効果促進剤などが含まれていてもよい。これら他の成分が含まれる場合は、熱融着性樹脂Ｂを含む層２００は、シクロデキストリン含有層１００の表面に熱融着性樹脂Ｂとこれら他の成分との混合物を配置して熱により熱融着性樹脂Ｂを溶融することにより得ることができる。
【０２４５】
図５（ｆ）に示す例のシクロデキストリン含有シートは、詳細には、熱融着性樹脂Ｂを含む層２００と、機能性成分が包接されたシクロデキストリンの粉末からなるシクロデキストリン含有層１００と、熱融着性樹脂Ａを含むシクロデキストリン含有層１２０と、からなる３層構造を有する。この例の場合、熱融着性樹脂Ａを含むシクロデキストリン含有層１２０もまた、中間層として位置付けられたシクロデキストリン含有層１００に含まれるシクロデキストリンの粉落ち防止に寄与し得る。また、ここではシクロデキストリン含有層１００と熱融着性樹脂Ａを含むシクロデキストリン含有層１２０とを別々の層として図示および説明したが、この２つの層が一体的に構成されていて１層の熱融着性樹脂Ａを含むシクロデキストリン含有層１２０を成している構成も、本態様に含まれる。本態様によれば、特に、熱融着性樹脂Ａを含むシクロデキストリン含有層１２０において、シクロデキストリンの粉末が表面側に偏在している場合に、粉落ちを有効に防止することができる。
【０２４６】
本態様において、熱融着性樹脂Ｂを含む層２００は、機能性成分が包接されたシクロデキストリン含有層の両面に設けられていてもよい。
【０２４７】
本態様において、シクロデキストリン含有シートは、例えば表面改質や強度（剛性）付与等の機能性付与の目的で、シクロデキストリン含有層および熱融着性樹脂Ｂを含む層２００の積層体の外面のうちの片面または両面に他の層３００が積層された多層構造（不図示）を有していてもよい。
【０２４８】
（第４の態様）
上述の本発明に係るシクロデキストリン含有シートは、ヒートシール加工によって形成されていてもよい。１つの例として、図５（ｇ）は、機能性成分が包接されたシクロデキストリン含有層１００の両面に熱融着性樹脂を含む他の層３００が積層され、四辺がヒートシールされた構成を示す。
【０２４９】
（第５の態様）
図５（ｈ）は、機能性成分が包接されたシクロデキストリン含有層１００に隣接して接着層が設けられている例である。シクロデキストリン含有層に隣接する、接着層５００は、シクロデキストリン含有層の表面に接着層５００を配置することにより得られたものである。接着層としては、シクロデキストリン含有層１００に含まれるシクロデキストリンの粉落ちが防止されるように粘着機能を示す層であれば特に限定されないが、例えば、ホットメルト接着剤等が挙げられる。
【０２５０】
詳細には、図５（ｈ）に示すシクロデキストリン含有シートは、機能性成分が包接されたシクロデキストリン含有層１００と他の層３００との間に、例えば熱可塑性樹脂のようなホットメルト接着剤からなる接着層５００を介在させて、ホットメルト加工により層間接着された構成を示す。
【０２５１】
より詳細には、図５（ｈ）に示す例のシクロデキストリン含有シートは、シクロデキストリン含有層１００の、接着層５００とは反対側の面に、熱融着性樹脂Ａを含むシクロデキストリン含有層１２０を有する。図５（ｈ）に示す例のシクロデキストリン含有シートにおいても、図５（ｆ）に示す例の場合と同様に、熱融着性樹脂Ａを含むシクロデキストリン含有層１２０は、中間層として位置付けられたシクロデキストリン含有層１００に含まれるシクロデキストリンの粉落ち防止に寄与し得る。また、ここではシクロデキストリン含有層１００と熱融着性樹脂Ａを含むシクロデキストリン含有層１２０とを別々の層として図示および説明したが、この２つの層が一体的に構成されていて１層の熱融着性樹脂Ａを含むシクロデキストリン含有層１２０を成している構成も、本態様に含まれる。本態様によれば、特に、熱融着性樹脂Ａを含むシクロデキストリン含有層１２０において、シクロデキストリンの粉末が表面側に偏在している場合に、粉落ちを有効に防止することができる。
【０２５２】
（第６の態様）
上述の本発明に係るシクロデキストリン含有シートは、エンボス加工によって形成されていてもよい。１つの例として、図５（ｉ）は、熱融着性樹脂Ａを含むシクロデキストリン含有層１２０の両面に層３００が積層され、エンボス加工により層間接着された構成を示す。
【０２５３】
以上、図５（ａ）から（ｉ）を用いて本発明のシクロデキストリン含有シートの構成を説明した。しかしながらこれらは例示であり、これ以外の構成、例えば例示した各態様の組み合わせも本発明の範囲に含まれる。例えば、図中で機能性成分が包接されたシクロデキストリン含有層１００として示した層は、繊維Ｆを含むシクロデキストリン含有層１１０、または熱融着性樹脂Ａを含むシクロデキストリン含有層１２０であってもよく、あるいは、繊維Ｆおよび熱融着性樹脂Ａの両方を含む層であってもよい。同様に、これらの層間で層を置き換えた構成は、本発明の範囲に含まれる。
【０２５４】
以下に、本発明に係るシクロデキストリン含有シートの構成要素の詳細について説明する。
【０２５５】
（機能性成分が包接されたシクロデキストリン含有層）
本発明の機能性成分が包接されたシクロデキストリン含有層は、機能性成分が包接された状態のシクロデキストリンを含む層である。本発明の機能性成分が包接されたシクロデキストリン含有層には、機能性成分が包接された状態のシクロデキストリンに加えて、機能性成分が包接されていない状態のいわゆる空のシクロデキストリンが含まれていてもよい。シクロデキストリンは、粉末（粒子）として含まれる。機能性成分が包接されたシクロデキストリン含有層には、機能性成分が包接されたシクロデキストリンのみが含まれていることができる。機能性成分が包接されたシクロデキストリンとしては、一種類に限定されず、複数種類が含まれていてもよい。また、機能性成分が包接されたシクロデキストリン含有層には、機能性成分が包接されたシクロデキストリンに加えて、繊維、熱融着性樹脂、および効果促進剤などが含有されていてもよい。さらに、本発明において、機能性成分が包接されたシクロデキストリン含有層には、機能性成分が包接されたシクロデキストリン（すなわち、機能性成分が包接された状態のシクロデキストリンに加えて、機能性成分が包接されていない状態のいわゆる空のシクロデキストリンが含まれていてもよいシクロデキストリン）の他に、機能性成分を包接させていないシクロデキストリン（すなわち、包接性能を有する部位がいわゆる空の状態のシクロデキストリン）がさらに配合されてもよい。
【０２５６】
（シクロデキストリン）
本発明で用いられるシクロデキストリンは、サイクロデキストリンまたは環状オリゴ糖とも呼ばれ、ゲストとして種々の分子を空洞に取り込み（包接し）包接錯体を形成する性能、および取り込んだゲスト分子を徐放する性能を有する。シクロデキストリン１分子中に含まれるグルコース基の数が６個のα−シクロデキストリン、７個のβ−シクロデキストリン、８個のγ−シクロデキストリンのいずれも、包接される機能性成分との相性を勘案して使用することができる。シクロデキストリンはメチル化、ヒドロキシル化、アセチル化等の化学修飾がされていてもよい。また、シクロデキストリンは、分岐を有していてもよい。これらのシクロデキストリンは、単独で使用することができ、また、併用することもできる。本発明では、上述のようなシクロデキストリンに、機能性成分を包接させたものを使用する。使用するシクロデキストリンには機能性成分を包接していない空のシクロデキストリンが含まれていてもよい。
【０２５７】
（機能性成分）
機能性成分としては、シクロデキストリン含有シートの用途および目的等に応じてさまざまな機能性成分を用いることができる。シクロデキストリン含有シートの用途の例については後述する。
【０２５８】
本発明で用いることのできる機能性成分としては、例えば、ワサビ成分、マスタード成分、唐辛子成分、ジンジャー成分、レモン成分、オレンジ成分、グレープフルーツ成分、ユズ成分、ウメ成分、抹茶成分、アーモンド成分、天然ミートフレーバー、ローズ、ハーブなどの抽出成分、植物抽出エキス、茶抽出物等の天然物系抗菌剤もしくは香料、ｌ-メントール成分等の天然系または有機系揮発性抗菌剤もしくは香料、コエンザイムＱ１０やイソフラボン等の化粧品原料等が挙げられる。
【０２５９】
上述のもの以外にも、機能性成分としては、例えば：薬用成分、保湿剤、感触向上剤、酸化防止剤、還元剤、酸化剤、防腐剤、抗菌剤、ｐＨ調整剤、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、香料、色素、着色剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、止痒剤、角質軟化剥離剤、防腐殺菌剤、脂溶性物質、消臭成分等の公知の化合物を、用途および目的に応じて任意に選択することができる。
【０２６０】
これらの機能性成分は、シクロデキストリン含有シート中において、単独で使用されることができ、また、併用されることもできる。
【０２６１】
（機能性成分が包接されたシクロデキストリン）
本発明において、機能性成分が包接されたシクロデキストリンは、粉末（粒子）の形態で用いられる。粉末（粒子）の形態の、機能性成分が包接されたシクロデキストリンは、当技術分野で知られている任意の方法で得ることができる他、メーカーから販売品を購入することができる。例えば、塩水港製糖株式会社製のデキシーエース（サイクロデキストリン利用製品）や株式会社シクロケム製のＣＡＶＡＭＡＸ（登録商標）などを好適に使用することができる。これらの、粉末（粒子）の形態の、機能性成分が包接されたシクロデキストリンには、機能性成分が包接された状態のシクロデキストリンに加えて、機能性成分が包接されていない状態のシクロデキストリンが含まれていてもよい。
【０２６２】
（繊維）
繊維としては、パルプ（例えば、針葉樹および／または針葉樹の化学パルプ、セミケミカルパルプ、機械パルプや、古紙パルプ等）、レーヨン、麻、綿、絹、羊毛、鉱物繊維等の天然繊維、ポリ乳酸、ナイロン、ポリビニルアルコール（ＰＶＡ）、高分子吸収繊維（ＳＡＦ）等の合成繊維を用いることができる。これらの繊維は、吸水性を有するため、吸水性材料として配合して、シクロデキストリン含有シートの使用時に機能性成分の放出を促進させることもできる。機能性成分として冷感材料を包接したシクロデキストリンを使用する場合に、繊維としてＳＡＦなど吸水性の高い繊維を使用すると、冷感が強く持続時間の長いシートを提供することが可能となる。また、本発明の繊維として、非吸水性の繊維を用いることもできる。以下に説明する熱融着性樹脂を、繊維の形態で使用してもよい。これらの繊維は、例えば解繊ショートカットファイバーの形態で用いることができる。これらの繊維は、２種以上を併用しても構わない。
【０２６３】
（熱融着性樹脂）
本発明における熱融着性樹脂は、構成成分を結着させるバインダー樹脂となる。また、熱融着性樹脂は、シクロデキストリン含有シートにおける強度付与の効果を有し、シクロデキストリン含有シートは熱融着性樹脂を含むことにより形状が維持されやすくなる。
【０２６４】
熱融着性樹脂ＡおよびＢは、機能性成分が包接されたシクロデキストリン同士、および他の成分が含まれる場合は機能性成分が包接されたシクロデキストリンおよび他の成分を結着させることができる。熱融着性樹脂ＡおよびＢは、機能性成分が包接されたシクロデキストリンからの機能性成分の放出を妨げないように、溶融され固化する際に、機能性成分が包接されたシクロデキストリンの粉末（粒子）の全体を被覆しないような量で配合される。
【０２６５】
熱融着性樹脂は繊維状であってもよいし、粒子状であってもよい。強度がより高くなる点からは、熱融着性樹脂は繊維状であることが好ましい。熱融着性樹脂は、例えば、ショートカットファイバーの形態であってもよい。
【０２６６】
熱融着性樹脂としては、ポリエチレン（ＰＥ）、ポリプロピレン、低融点ポリエチレンテレフタレート、低融点ポリアミド、低融点ポリ乳酸、ポリブチレンサクシネート等が挙げられる。
【０２６７】
熱融着性樹脂は、２種類以上の樹脂の複合体であってもよい。例えば、芯部分と鞘部分とからなる芯鞘繊維、長手方向に垂直な断面において片側の半分ともう一方の片側の半分とが異なる樹脂からなるサイドバイサイド繊維、異なる樹脂からなるコアとシェルとを有するコアシェル粒子等が挙げられる。
【０２６８】
熱融着性樹脂は２種類以上を併用しても構わない。すなわち、熱融着性樹脂ＡおよびＢは、同一の熱融着性樹脂であってもよく異なる熱融着性樹脂であってもよい。熱融着性樹脂Ａおよび熱融着性樹脂Ｂとして、それぞれ、１種類の熱融着性樹脂を用いてもよく、また、複数種類の熱融着性樹脂を併用してもよい。シクロデキストリン含有シートが、後述する他の層３００を含む場合であって、他の層３００が熱融着性樹脂を含む場合は、他の層３００に含まれる熱融着性樹脂は、熱融着性樹脂ＡおよびＢと同一であってもよく異なっていてもよく、１種類であっても複数種類の併用であってもよい。
【０２６９】
（他の層）
本発明のシクロデキストリン含有シートは、機能性成分が包接されたシクロデキストリン含有層１００、１１０、１２０に加えて、例えば表面改質や強度（剛性）付与等の機能性付与の目的で、他の層３００を含むことができる。
【０２７０】
他の層３００としては、例えば、不織布、布、紙などの水分を通す性質（通水性）および／または水分を吸収する性質（吸水性）を有する任意のシートを用いることができる。また、任意のフィルムを用いることができる。他の層３００は、熱融着性樹脂を含んでいてもよい。シクロデキストリン含有シートの１つの面に通気性が相対的に低いフィルムを用いると、放出された機能性成分がその面から放散することを防止できる。シクロデキストリン含有シートの外層となる他の層３００の表面には、凹凸などの表面加工を施してもよい。
【０２７１】
（効果促進剤）
本発明のシクロデキストリン含有シートには、その用途に応じて、１つまたは複数の効果促進剤を配合することができる。
【０２７２】
効果促進剤としては、例えば：油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、炭酸塩、アルカリ、粉体、無機塩、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、金属含有化合物、不飽和単量体、多価アルコール、高分子添加剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、増粘剤、粘着付与物質、止痒剤、角質軟化剥離剤、油性原料、紫外線遮断剤、防腐殺菌剤、抗酸化物質、液状マトリックス、脂溶性物質、高分子カルボン酸塩、添加剤、金属セッケン、吸水性材料等、が挙げられる。例えば、カルボキシメチルセルロース（ＣＭＣ）、ポリビニルアルコールや高分子吸収体（ＳＡＰ）などの水性樹脂粒子等の粒子を使用すると持続時間の延長や機能性成分の除放効率の向上などの効果がある。
【０２７３】
効果促進剤は、機能性成分が包接されたシクロデキストリン含有層１００、１１０、１２０に配合することができる。また、シクロデキストリン含有シートが、シクロデキストリン含有層と他の層とを含む多層構造である場合は、複数の層のうちのいずれか１つまたは複数の層に配合することができる。
【０２７４】
例えば、シクロデキストリン含有シートが多層構造である場合、１つの層に酸を配合し、別の１つの層に炭酸塩を配合して、使用時に炭酸ガスが発生するシートとしてもよい。
【０２７５】
（ヒートシール）
ヒートシールは、ヒートシーラーなどの加熱手段により熱を加えて層間接着させる方法である。本発明においては、例えば、機能性成分が包接されたシクロデキストリンのみからなる機能性成分が包接されたシクロデキストリン含有層を中間層とし、その両面に、熱融着性樹脂を含む層２００を配置して、四隅をヒートシールすることにより、多層構造のシクロデキストリン含有シートを形成することができる。
【０２７６】
（接着層）
接着層の形成方法は特に限定されないが、ホットメルト加工によって得られた接着層であることが好ましい。ホットメルト加工は、熱可塑性樹脂を溶かして押し出し、シートとシートを接着する加工方法である。シクロデキストリン含有層と他の層を接合する際の層間接着に用いることができる。
【０２７７】
ホットメルト加工に用いることのできる熱可塑性樹脂としては、例えばエチレン・酢酸ビニル共重合体（ＥＶＡ）などがあり、一般にホットメルト接着剤として知られている樹脂を用いることができる。
【０２７８】
（エンボス加工）
エンボス加工は、凸凹模様を彫った押し型で強圧し、熱を加える加工である。この方法もまた、多層構造の層間接着に用いることができる。また、この方法は、単層または多層構造のシクロデキストリン含有シートに凹凸などの表面加工を施すために用いることもできる。
【０２７９】
（各成分の含有比率）
シクロデキストリン含有シートにおけるシクロデキストリンの配合量は、シート全量に占める粉末の量が０．０１質量％以上が好ましい。０．０１質量％以上であれば、シクロデキストリン包接成分を効果的に除放することができる。
【０２８０】
（坪量）
シクロデキストリン含有シートの坪量は、用途に応じて適宜設定することができる。例えば、１０〜４０００ｇ／ｍ2であることが好ましい。
【０２８１】
（乾式法によるシクロデキストリン含有層の形成）
本発明において、機能性成分が包接されたシクロデキストリン含有層は、乾式法で設けられた層である。本発明で用いることのできる乾式法には、水を使用しない任意の層形成方法が含まれる。
【０２８２】
（シクロデキストリン含有シートの製造方法）
例えば、エアレイド法を採用するウェブ形成装置で機能性成分が包接されたシクロデキストリン含有層を作製し、他の層が含まれる場合は、シクロデキストリン含有層に対して他の層を別途積層させる製造方法を用いることができる。そのような方法として、機能性成分が包接されたシクロデキストリン含有層の表面に、例えばポリエチレン（ＰＥ）のような熱融着性樹脂Ｂを配置し、熱融着性樹脂Ｂを熱により溶融させて接合する方法がある。あるいはまた、エアレイド法を採用するウェブ形成装置で機能性成分が包接されたシクロデキストリン含有層（例えば、熱融着性樹脂Ａを含むシクロデキストリン含有層１２０）を作製する際に、シクロデキストリン含有層１２０となるウェブ層を搬送するためのキャリアシートに本発明の他の層３００を用いることによって、他の層３００とシクロデキストリン含有層１２０との積層体を形成して、本発明に係る層構成を有するシクロデキストリン含有シートを得てもよい。また、別途作製したシクロデキストリン含有シートの各層を、エンボス加工やヒートシール加工により接合させてもよい。また、シクロデキストリン含有シートの各層の接合面の少なくとも一方に熱可塑性樹脂のようなホットメルト接着剤などにより接着層（粘着層）を設けて、ホットメルト加工により各層を接合させる方法などもある。製造時における、機能性成分の放出（流出）や、シクロデキストリンの凝集等を防ぐために、本発明において、これらの積層は乾式法にて行う。
【０２８３】
（エアレイド法を採用するシクロデキストリン含有シートの製造方法）
エアレイド法を採用する本実施形態のシクロデキストリン含有シートの製造方法は、解繊工程と混合工程とウェブ形成工程と結着工程とを任意選択的に有する。
【０２８４】
（解繊工程）
解繊工程は、ショートカットファイバーの形態の材料を、空気流によって解繊して解繊ショートカットファイバーを得る工程である。
【０２８５】
ショートカットファイバーの空気流による解繊方法では、ブロアー等によって空気流を形成し、その空気流にショートカットファイバーを供給し、空気流の攪拌効果によって解繊する。
【０２８６】
解繊方法としては、旋回する空気流で解繊することが好ましい。旋回する空気流を利用した解繊方法によれば、ショートカットファイバーを充分に解繊することができ、エアレイド法によってエアレイドウェブを形成する際に、解繊ショートカットファイバーの分散性をより高めることができる。
【０２８７】
旋回する空気流を利用した解繊方法としては、例えば、ブロアーの中にショートカットファイバーを投入してブロアーにて解繊する方法が挙げられる。また、ブロアーによって円筒容器内に、周方向に沿うように空気を送って旋回流を形成し、その旋回流の中にショートカットファイバーを供給し、攪拌して解繊する方法が挙げられる。
【０２８８】
空気流の流速は、ショートカットファイバーの量に応じて適宜選択されるが、通常は、１０〜１５０ｍ／秒の範囲内である。
【０２８９】
（混合工程）
混合工程は、機能性成分が包接されたシクロデキストリンの粉末（粒子）と解繊ショートカットファイバーの形態の材料（含まれる場合）とを混合してウェブ原料を得る工程である。このとき同時に、任意の他の材料を混合することができる。任意の他の材料の形状は、繊維状でも粒子状でもよい。任意の他の材料の例としては、熱融着性樹脂、効果促進剤等の必要に応じて添加される助剤等が挙げられる。これらの材料の添加順に特に限定は無く、また、これらの材料は、混合工程よりも後の工程で、例えば散布等によって添加することもできる。
【０２９０】
混合に際しては、解繊ショートカットファイバーの分散性を向上させるために、解繊ショートカットファイバーと他の材料とを攪拌することが好ましい。ただし、解繊ショートカットファイバーの破断を防ぐために、機械的剪断力を利用した攪拌ではなく、空気流を用いた攪拌を適用することが好ましい。
【０２９１】
混合工程は、解繊工程の後でもよいし、解繊工程と同時でもよい。混合工程を解繊工程と同時とする場合には、解繊工程での空気流を利用して、解繊ショートカットファイバーと任意の材料を混合する。また、後述する粒子散布工程で解繊ショートカットファイバーのウェブ形成ラインにシクロデキストリンの粉末（粒子）および／または任意の粒子を投入し、混合してもよい。
【０２９２】
（ウェブ形成工程）
ウェブ形成工程は、エアレイド法によってウェブ原料からエアレイドウェブを得る工程である。ここで、エアレイド法とは、空気流を利用して繊維を３次元的にランダムに堆積させてウェブを形成する方法である。
【０２９３】
（粒子散布工程）
粒子散布工程は、既知の方法よってウェブ原料に粉末（粒子）の形態の材料を配合する工程である。繊維に粉末（粒子）の形態の材料を混合してウェブを形成する方式もしくはウェブの表面もしくはキャリアシート上に散布する方式のいずれを用いてもよい。
【０２９４】
本実施形態におけるウェブ形成工程では、例えば、図２に示すウェブ形成装置１を用いる。このウェブ形成装置１は、コンベア１０と透気性無端ベルト２０とウェブ原料供給手段３０と第１のキャリアシート供給手段４０と第２のキャリアシート供給手段５０とサクションボックス６０と備える。
【０２９５】
ここで、コンベア１０は、複数のローラー１１によって構成されている。透気性無端ベルト２０は、コンベア１０に装着されて回転するようになっている。ウェブ原料供給手段３０は、透気性無端ベルト２０にウェブ原料を空気流と共に供給するものである。第１のキャリアシート供給手段４０は、透気性無端ベルト２０に向けて第１のキャリアシート４１を供給するものである。第２のキャリアシート供給手段５０は、透気性無端ベルト２０を通過した第１のキャリアシート４１に向けて第２のキャリアシート５１を供給するものである。サクションボックス６０は、透気性無端ベルト２０をその内側から吸引するものである。
【０２９６】
ウェブ形成装置１においては、ウェブ原料供給手段３０は透気性無端ベルト２０の上方に設置され、第１のキャリアシート供給手段４０は透気性無端ベルト２０よりも上流に設置され、第２のキャリアシート供給手段５０は透気性無端ベルト２０よりも下流に設置されている。
【０２９７】
上記ウェブ形成装置１を用いたウェブ形成工程では、各ローラー１１を同方向に回転させることによりコンベア１０を駆動させて透気性無端ベルト２０を回転させる。また、透気性無端ベルト２０の上に接触するように、第１のキャリアシート４１を第１のキャリアシート供給手段４０から繰り出す。
【０２９８】
次いで、サクションボックス６０によって透気性無端ベルト２０を吸引しながら、ウェブ原料供給手段３０から空気流と共にウェブ原料を下降させ、透気性無端ベルト２０上の第１のキャリアシート４１上に繊維混合物を落下、堆積させる。これにより、エアレイドウェブＷを形成する。
【０２９９】
次いで、エアレイドウェブＷの上に、第２のキャリアシート５１を第２のキャリアシート供給手段５０より供給して、エアレイドウェブ含有積層シートを得る。
【０３００】
（結着工程）
結着方式は、水を使わずに結着させる観点から、サーマルボンド方式を使用することが好ましい。サーマルボンド方式による結着工程は、エアレイドウェブを加熱処理して、解繊ショートカットファイバー同士を熱融着性樹脂によって結着させる工程である。
【０３０１】
エアレイドウェブの加熱処理としては、熱風処理、赤外線照射処理が挙げられ、装置が低コストである点では、熱風処理が好ましい。
【０３０２】
熱風処理としては、エアレイドウェブを、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などが挙げられる。
【０３０３】
本実施形態のように、エアレイドウェブが第１のキャリアシートおよび第２のキャリアシートに挟まれて積層シートになっている場合には、積層シートのまま熱風処理してもよい。第１のキャリアシートおよび第２のキャリアシートは、熱風処理後にエアレイドウェブから剥離することができる。加熱処理温度は、熱融着性樹脂が溶融する温度とすればよい。
【０３０４】
結着工程の後には、シクロデキストリン含有シートの厚みおよび密度を微調整する目的で、加熱ロールに通して圧縮処理してもよい。
【０３０５】
（機能性シートの用途）
以下に、本発明に係る機能性シートの用途を例示する。
【０３０６】
機能性シートの用途としては、（１）防護用、（２）医療用、（３）建材・土木用、（４）衛生用、（５）ワイパー用、（６）農業・園芸用、（７）生活資材用、（８）工業資材用、（９）実験資材用などが挙げられる。
【０３０７】
（１）防護用としては、例えば、防護用品が挙げられる。前記防護用品の具体的な例としては、マスク等である。
【０３０８】
（２）医療用としては、例えば、ガーゼ、マスク、シーツ類、抗菌マット、パップ剤基布、湿布剤基布、過喚起症候群治療剤などが挙げられる。
【０３０９】
（３）建材・土木用としては、例えば、遮水シート、保護材、防触材などが挙げられる。
【０３１０】
（４）衛生用としては、例えば、おむつ、生理用品、救急用品、清浄用品、おしぼり、マスクなどが挙げられる。前記おむつの具体的な例としては、紙おむつ等である。前記生理用品の具体的な例としては、ナプキン、タンポン等である。前記救急用品の具体的な例としては、ガーゼ、救急絆創膏、綿棒等である。前記清浄用品の具体的な例としては、ウェットティッシュ、化粧綿、母乳パッド、清拭シート、汗吸収シート（顔・脇・首・足等用）、抗菌・除菌シート、抗ウイルス性シート、抗アレルゲンシート、抗菌防臭シート等である。前記マスクの具体的な例としては、使い捨て立体マスク等である。
【０３１１】
（５）ワイパー用としては、例えば、ワイパー、ウェットワイパー、油こし用、複写機クリーニング材などが挙げられる。
【０３１２】
（６）農業・園芸用としては、例えば、苗床用シート、べたがけシート、防霜シート、防草シート、園芸プランターなどが挙げられる。農業・園芸用として使用する場合、例えば、嫌気環境を作り出し、促成栽培を行うために使用することができる。
【０３１３】
（７）生活資材用としては、例えば、包装資材、掃除用品、袋物、食品用、生活雑貨、台所用品、スポーツ用品、美容資材などが挙げられる。前記掃除用品の具体的な例としては、ワイパー、化学雑巾、たわし等である。前記袋物の具体的な例としては、乾燥剤袋等である。前記食品用の具体的な例としては、ティーバッグ、コーヒーバッグ、食品バッグ、鮮度保持材、食品吸水用シート、炭酸注入剤、食品添加物等である。前記生活雑貨の具体的な例としては入浴剤、アイマスク、冷感シート、温感シート、ネックスカーフ、手袋、防臭シート、芳香剤基材等である。前記台所用品の具体的な例としては、水切りシート、消火布等である。前記スポーツ用品の具体的な例としては、疲労回復材料等である。美容資材としては、フェイスマスク、パフ、美容パック、美容手袋等である。
【０３１４】
（８）工業資材用としては、例えば、工業資材、電気資材、電池、製品材料、ＯＡ機器、ＡＶ機器、ロール、機器部材などが挙げられる。
【０３１５】
（９）実験資材用としては、例えば、嫌気環境形成材、麻酔剤、虫の誘引剤などが挙げられる。
【０３１６】
本発明の機能性シートは、特に、虫誘引剤、嫌気環境形成材、麻酔剤、疲労回復材料、芳香剤基材、虫忌避剤、抗菌・抗ウイルス性シートのような、農業用資材、実験資材、化粧品、医薬部材品、医薬品、清掃用品、雑貨等の分野において好ましく使用されることができる。
【０３１７】
（機能性シートの使用形態）
本発明の機能性シートは、少なくとも一部が水と接触した形態で用いられた際に、前記水を介した反応により機能を発揮する機能性シートである。本発明の機能性シートは、特に、水吸い上げ型の機能性シートとして好適に用いられる。
【０３１８】
図２に、本発明の機能性シートの使用形態の非制限的な例を示す。図２（ａ）および図２（ｂ）において、図１（ａ）に示される機能性シート１１０１が、水１１０６を収容する容器１１０５に、異なる向きで配置されている。
【０３１９】
本発明の機能性シート１１０１は、複数の単位シート１１０２の積層体であるため、機能性シートの一部から浸入した水は、機能性シートの全体に浸透していく際に、単位シート内の移動と、単位シート間の移動とを伴う。単位シート間の移動は、単位シート内の移動よりも時間が掛かる傾向にある。そのため、本発明の機能性シートは、複数の単位シートの積層方向における水の移動速度が制限され、機能性シート全体としてみたときに、単層構成の機能性シートと比べて、機能発揮の持続時間が長くなる。
【０３２０】
本発明の機能性シートは、水の移動速度の異方性に鑑み、例えば一部を水に浸漬させて使用する際に、水の吸い上げ方向（浸透が進む方向）と複数の単位シートの積層方向との関係を考慮して設置することにより、機能発揮の持続時間の長短を制御することができる。例えば、本例においては、機能発揮の持続時間を長く設定したい場合は、機能性シートを図２（ａ）のように配置し、短時間に集中的に機能を発揮させたい場合は、機能性シートを図２（ｂ）のように配置することができる。
【０３２１】
例えば図１（ｂ）から図（ｄ）に例示されるように、本発明の１つの態様に係る機能性シートは、隣接する単位シートの境界部分に、単位シートと比べて通水性が相対的に低い低通水性部分を有する。かかる機能性シートは、単位シート内での水の移動と比べて、単位シート間の水の移動がさらに制限される。そのため、本態様の機能性シートは、機能性シート全体としてみたときに、複数の単位シートの積層方向における水の移動速度が制限され、単層構成の機能性シートと比べて、機能発揮の持続時間が長くなる。
【０３２２】
（機能性シートキット）
図２に示されるように、本発明に係る機能性シート１１０１と、機能性シート１１０１の少なくとも一部に接触させるための水１１０６を収容する容器１１０５と、を合わせて、機能性シートキットとすることができる。
【０３２３】
機能性シートと、水を収容する容器と、を備えるキットによれば、他の用具を必要とすることなしに、機能性シートを設置することができる。
【０３２４】
本発明に係る機能性シートキットの別の態様として、機能性シート１１０１を構成する複数の単位シート１１０２のうちの一部と、容器１１０５と、を組み合わせた構成が挙げられる。当該一部は、容器内にあらかじめ配置されていてもよく、使用される際に配置されてもよい。本態様のキットは、当該一部を容器内に配置し、これに前記複数の単位シート１１０２のうちの残りの一部を載せて、あるいはまたその反対の載置順により重ねて、使用に供することができる。
【０３２５】
また、図２（ｃ）に示されるように、かかる容器１１０５は、水分を供給可能な材料１１０７を含む形態であってもよい。水分を供給可能な材料１１０７は、例えば、水を含ませたスポンジまたは不織布であることができる。また、かかる容器に収容される水は、液体の水であることができる他、含水ゲルの形態であってもよい。ここで、含水ゲルとは水を含んだ高分子材料をいい、例えば寒天等を使用することができる。含水ゲルもまた、本発明に適用可能な、水分を供給可能な材料１１０７である。かかる構成によれば、機能性シートを使用する際に、容器から水が溢れたり液垂れしたりといったことが防止され、周囲を汚すおそれが低減される。
【０３２６】
また、二剤反応型のキットの場合、持続時間を延長する目的でスポンジまたは不織布、含水ゲルの中に片方の機能成分を添加してもよい。これにより、スポンジまたは不織布、含水ゲルに含まれる水、もしくは水を含ませた際に溶解した機能成分がもう片方の機能成分と接触するまでの時間制御することが可能となる。
【実施例】
【０３２７】
以下、実施例および比較例によって本発明をより具体的に説明するが、本発明は以下の実施例に限定されない。以下に示す実施例および比較例では、機能性シートとして、水を介した炭酸塩と酸との反応により炭酸ガスを発生する炭酸ガス発生シートを採用した。
【０３２８】
［実施例１］
実施例１の機能性シートは、単位シートとして、炭酸塩（重炭酸水素ナトリウム）および酸（クエン酸）を機能性成分として含有する炭酸ガス発生シートを含む。つまり、機能性シートおよび単位シートはいずれも炭酸ガスを発生する炭酸ガス発生シートであると言えるため、両者を区別するために、以下、実施例の欄において、機能性シートとしての炭酸ガス発生シートを炭酸ガス発生シートと呼び、単位シートとしての炭酸ガス発生シートを炭酸ガス発生単位シートまたは単に単位シートと呼ぶこととする。
【０３２９】
＜単位シートの製造＞
パルプ（ＮＢＫＰ）およびショートカットの芯鞘型の熱融着性複合繊維（ＰＰ／ＰＥ複合芯鞘繊維、鞘部融点１３０℃）を、それぞれ、旋回流式ジェット気流解繊装置を用いて解繊処理して、それぞれの解繊繊維を得た。
【０３３０】
次いで、それぞれ解繊繊維の形態のパルプと熱融着性複合繊維とを、７０／３０の割合（質量比）で空気流により均一に混合して、パルプ／熱融着性複合繊維（ＰＰ／ＰＥ）の繊維混合物を得た。
【０３３１】
クエン酸とポリエチレン（ＰＥ）パウダーとを８０／２０の割合（質量比）で混合し、クエン酸／ＰＥパウダーの粒子混合物を得た。同様に重炭酸水素ナトリウムとＰＥパウダーとを８０／２０の割合（質量比）で混合し、重炭酸水素ナトリウム／ＰＥパウダーの粒子混合物を得た。
【０３３２】
次いで、キャリアシート上にクエン酸／ＰＥパウダーの粒子混合物を散布した後、図７に示すウェブ形成装置１を用い、繊維混合物からエアレイドウェブを形成した。
【０３３３】
具体的には、コンベア１０に装着されて走行する透気性無端ベルト２０の上に、第１のキャリアシート供給手段４０によって、レーヨンスパンレース不織布（坪量２８ｇ／ｍ2）からなる第１のキャリアシート４１を繰り出した。
【０３３４】
サクションボックス６０によって透気性無端ベルト２０を吸引しながら、その第１のキャリアシート４１の上に、クエン酸／ＰＥパウダーの粒子混合物を５０ｇ／ｍ2となるように散布し、その上に繊維混合物供給手段３０から空気流と共に上記繊維混合物を落下堆積させて、エアレイドウェブを形成した。その際、エアレイドウェブ部分あたりの繊維混合物の坪量が３０ｇ／ｍ2となるように、繊維混合物を供給した。
【０３３５】
次いで、エアレイドウェブ上に重炭酸水素ナトリウム／ＰＥパウダーの粒子混合物を１００ｇ／ｍ2となるよう散布し、堆積させた。その上にレーヨンスパンレース不織布（坪量２８ｇ／ｍ2）からなる第２のキャリアシート５１を積層して、エアレイドウェブ含有積層シートを得た。
【０３３６】
得られた積層シートを、熱風循環コンベアオーブン方式のボックスタイプドライヤに通し、１４０℃で熱風処理して、坪量２３６ｇ／ｍ2の炭酸ガス発生単位シートＡを得た。
【０３３７】
＜機能性シートの製造＞
この炭酸ガス発生単位シートＡを３枚、表裏の向きが一致するように、すなわち、１枚の単位シートＡを第１のキャリアシート側の面が下面となるように配置し、その上に、残りの２枚の単位シートＡを、隣接するシート間で第２のキャリアシートと第１のキャリアシートとが接するように、積層させた。このとき、各単位シートＡのエアレイドウェブ形成時の流れ方向（ＭＤ方向）を一致させた。またこのとき、各単位シートＡ間にエチレン・酢酸ビニル共重合体（ＥＶＡ）系のホットメルト樹脂を１０ｇ／ｍ2となるように幅３ｍｍのストライプ状に塗布した。次いで、得られた積層体を、熱風循環コンベアオーブン方式のボックスタイプドライヤに通し、１４０℃で熱風処理して、坪量７２８ｇ／ｍ2の積層体シートを得た。
【０３３８】
得られた積層体シートを、上面から見て横５ｃｍ×縦１０ｃｍの長方形となるように切り出して、これを炭酸ガス発生シートＡ−１とした。後述するように、炭酸ガス発生シートＡ−１については、下面側の一部を水に接触させた場合（実施例１）と、端面側の一部を水に接触させた場合（実施例１−２）との２つの条件に関して、評価試験を行った。
【０３３９】
［実施例２］
実施例１におけるパルプ（ＮＢＫＰ）には、撥水処理が施されていなかった。この撥水処理未実施のパルプ（ＮＢＫＰ）の代わりに撥水処理が施されたパルプを使用した以外は、実施例１の炭酸ガス発生シートＡ−１の製造方法と同様にして、上面から見て横５ｃｍ×縦１０ｃｍの長方形で坪量７２８ｇ／ｍ2の炭酸ガス発生シートＢ−１を得た。なお、ここでの撥水処理が施されたパルプは、撥水性を有する原紙（王子エフテックス株式会社製ＯＫレインガード）を解繊することによって得た。
【０３４０】
［実施例３］
第１のキャリアシートおよび第２のキャリアシートとして、レーヨンスパンレース不織布の代わりに撥水スパンボンド（ユニチカ株式会社製エルベス  坪量４０ｇ／ｍ2）を使用した以外は、実施例１の炭酸ガス発生単位シートＡの製造方法と同様にして、坪量２６０ｇ／ｍ2の炭酸ガス発生単位シートＣを得た。得られた炭酸ガス発生単位シートＣを、上面から見て横５ｃｍ×縦１０ｃｍの長方形となるように３枚切り出して、表裏の向きおよび流れ方向が一致するように積層させた。次いで、得られた積層体の四辺をヒートシールして、坪量２６０ｇ／ｍ2の炭酸ガス発生シートＣ−１を得た。
【０３４１】
［実施例４］
実施例４の機能性シートは、単位シートとして、重炭酸水素ナトリウム（炭酸塩）を機能性成分として含有する重炭酸水素ナトリウムシートと、クエン酸（酸）を機能性成分として含有するクエン酸シートと、の２種類のシートを含む。
【０３４２】
エアレイドウェブを形成する際のパルプ／熱融着性複合繊維（ＰＰ／ＰＥ）の繊維混合物を３０ｇ／ｍ2の代わりに２００ｇ／ｍ2となるよう散布し、一方、重炭酸水素ナトリウム／ＰＥパウダーの粒子混合物を不散布とした以外は、実施例１の炭酸ガス発生単位シートＡの製造方法と同様にして、坪量３０６ｇ／ｍ2のクエン酸シートＤを得た。
【０３４３】
また、クエン酸／ＰＥパウダーの粒子混合物を不散布とした以外は、実施例１の炭酸ガス発生単位シートＡの製造方法と同様にして、坪量１８６ｇ／ｍ2の重炭酸水素ナトリウムシートＥを得た。得られた重炭酸水素ナトリウムシートＥを上面から見て縦５ｃｍ×横１０ｃｍとなるように切り出した。
【０３４４】
［実施例５］
第１のキャリアシートおよび第２のキャリアシートとして、レーヨンスパンレース不織布の代わりに通気性フィルム（大和川フィルム株式会社製  通気性フィルム  ３２ｇ／ｍ2）を使用した以外は、実施例１の炭酸ガス発生単位シートＡの製造方法と同様にして、坪量２４４ｇ／ｍ2の炭酸ガス発生単位シートＦを得た。得られた炭酸ガス発生単位シートＦを、上面から見て縦５ｃｍ×横１０ｃｍとなるように３枚切り出して、表裏の向きおよび流れ方向が一致するように積層させた。次いで、得られた積層体の四辺をヒートシールして、坪量２４４ｇ／ｍ2の炭酸ガス発生シートＦ−１を得た。
【０３４５】
［実施例６］
第１のキャリアシートおよび第２のキャリアシートとして、レーヨンスパンレース不織布の代わりに撥水スパンボンド（ユニチカ株式会社製  エルベス坪量４０ｇ／ｍ2）を使用した以外は、実施例４と同様にして坪量２１０ｇ／ｍ2の重炭酸水素ナトリウムシートＧを得た。実施例４と同様にして得られた重炭酸水素ナトリウムシートＧを上面から見て縦５ｃｍ×横１０ｃｍとなるように切り出した。
【０３４６】
［比較例１］
パルプ／熱融着性複合繊維（ＰＰ／ＰＥ）の繊維混合物を９０ｇ／ｍ2となるよう散布し積層しない以外は、実施例１と同様にして、坪量２９６ｇ／ｍ2の炭酸ガス発生シートＡを得た。この炭酸ガス発生シートＡを、積層させることなく単体で、上面から見て縦５ｃｍ×横１０ｃｍとなるように切り出して、比較例１とした。
【０３４７】
（炭酸ガス発生の継続時間の測定）
実施例１、２、３、５および比較例１で得られた、上面からみて縦５ｃｍ×横１０ｃｍのサイズの機能性シートを、下面（本例では、機能性シートの両面のうち第１のキャリアシート側の面）がバットの底面と接する姿勢となるように、１ｍｍの高さを維持するように水を張ったバット内に配置して、泡の発生状況を目視にて確認することによって、炭酸ガスの発生が継続する時間を測定した。
【０３４８】
実施例１と同一の機能性シート（上面からみて縦５ｃｍ×横１０ｃｍのサイズ）をもう２枚準備して、それぞれ実施例１−２、および実施例１−３とした。
【０３４９】
実施例１−２では、機能性シートの下面の代わりに側面（横１０ｃｍの辺の側の端面）がバットの底面と接する姿勢となるように配置して、同様に測定を行った。
【０３５０】
実施例１−３では、機能性シートを高さ１ｍｍの水に含浸させる代わりに水分９７％の寒天に差し込み、同様に泡の発生状況を目視にて確認することによって、炭酸ガスの発生の持続時間を測定した。
【０３５１】
実施例４および６については、それぞれ、クエン酸シートＤを水に濡らして容器内に配置し、その上に、水に濡らしていない重炭酸水素ナトリウムシートＥまたはＧ（上面から見て縦５ｃｍ×横１０ｃｍのサイズ）を置いて、炭酸ガス発生の持続時間を測定した。
【０３５２】
（評価結果）
表１に、測定試験の結果を示す。
【０３５３】
【表１】
0006988660.tif 000002
【０３５４】
実施例１から６は、複数の単位シートの積層体からなる本発明に係る機能性シートである。本発明に係る機能性シートは、単層構成を有する比較例１の機能性シートと比べて、炭酸ガス発生の持続時間が長かった。
【符号の説明】
【０３５５】
１  ウェブ形成装置
１３  炭酸塩粒子
１６  熱融着性樹脂
２３  酸粒子
３０  繊維混合物供給手段
４１  第１のキャリアシート
５１  第２のキャリアシート
Ａ  エアレイドウェブ
１００  吸水性材料を含む炭酸塩層
１２０  吸水性材料を含まない炭酸塩層
１３０  炭酸塩層
２００  吸水性材料を含む酸層
２２０  吸水性材料を含まない酸層
２３０  酸層
３００、５００  吸水性シート
４００  フィルム
１１０１  機能性シート
１１０２  単位シート
１１０３  通水性シート
１１０４  接着性成分の層
１１０５  容器
１１０６  水
【図１】
0006988660.tif 000003
【図２】
0006988660.tif 000004
【図３】
0006988660.tif 000005
【図４】
0006988660.tif 000006
【図５】
0006988660.tif 000007
【図６】
0006988660.tif 000008
【図７】
0006988660.tif 000009